"一般式1:MDxDyDzM1{式中、Mは、式:R1aR2bSiO12で表わされる末端封鎖単位であり、Dは、式:R12SiO22で表わされる二官能性シロキシ単位であり、Dは、式:R1R2SiO22で表わされる二官能性シロキシ単位であり、Dは、式:R1R3SiO22で表わされる二官能性シロキシ単位であり、R1は、それぞれ独立して、水素原子、R-又はRO-Rは、炭素原子数1~8の、置換若しくは非置換の、直鎖状若しくは分岐状の1価炭化水素基を表わすを表し、R2は、それぞれ独立して、アミノ基含有基を表わし、R3は、それぞれ独立して、炭素原子数16~50の、置換若しくは非置換の、直鎖状若しくは分岐状の1価炭化水素基を表わし、aはそれぞれ独立して0~3の整数を表し、bはそれぞれ独立して0~3の整数を表し、abは3であり、xは10~2,000の数を表し、yは0~50の数を表し、zは1~100の数を表し、但し、y=0のとき、少なくとも一方のMにおけるbは1~3の整数である}で表わされる長鎖炭化水素変性シリコーンアミノ変性シリコーン共重合体。滴定法で求めた全原子質量に占めるアミノ基に由来する窒素原子質量の割合が0.01~3である、請求項1記載の共重合体。前記R2であるアミノ基含有基が一般式2:-R4-NR5R6cNR7R82式中、R4及びR6は、それぞれ独立して、炭素原子数1~8の、置換若しくは非置換の、直鎖状若しくは分岐状の2価炭化水素基を表し、R5、R7及びR8は、それぞれ独立して、水素原子、又は、炭素原子数1~8の、置換若しくは非置換の、直鎖状若しくは分岐状の1価炭化水素基を表し、但し、R5、R7及びR8のいずれか1以上は水素原子であり、R7及びR8は、一緒になって、炭素原子数2~8の、置換若しくは非置換の、直鎖状若しくは分岐状の2価環状炭化水素基を形成してもよく、cは0~6の整数を表すで表される、請求項1又は2記載の共重合体。前記一般式2のcが0又は1である、請求項3記載の共重合体。前記R2であるアミノ基含有基が、2-アミノエチル基、3-アミノプロピル基、6-アミノヘキシル基、N-シクロヘキシル-3-アミノプロピル基、N-2-アミノエチル-3-アミノプロピル基、又は、N-2-アミノエチル-3-アミノイソブチル基である、請求項1乃至4のいずれかに記載の共重合体。前記R3が、それぞれ独立して、平均炭素原子数24~45の、置換若しくは非置換の、直鎖状若しくは分岐状の1価炭化水素基である、請求項1乃至5のいずれかに記載の共重合体。請求項1乃至6のいずれかに記載の共重合体及び少なくとも1種の油剤を含む油性組成物。請求項1乃至6のいずれかに記載の共重合体又は請求項7記載の油性組成物を水中に乳化して得られるエマルジョン組成物。請求項1乃至6のいずれかに記載のA共重合体、請求項7記載の油性組成物、又は、請求項8記載のエマルジョン組成物を含む化粧料。前記A共重合体に加えて、少なくとも1種のB油剤を更に含む請求項9記載の化粧料。少なくとも1種のC界面活性剤を更に含む請求項9又は10記載の化粧料。少なくとも1種のDアルコールを更に含む、請求項9乃至11のいずれかに記載の化粧料。毛髪化粧料である請求項9乃至12のいずれかに記載の化粧料。毛髪洗浄用化粧料、毛髪コンディショニング用化粧料、毛髪スタイリング用化粧料、又は、染毛用化粧料である請求項13記載の化粧料。少なくとも1種のC1アニオン性界面活性剤、及び、少なくとも1種のE1カチオン性水溶性高分子を更に含有する請求項14記載の毛髪洗浄用化粧料。少なくとも1種のB1高級アルコール、及び、少なくとも1種のC2カチオン性界面活性剤を含有する請求項14記載の毛髪コンディショニング用化粧料。液状、クリーム状、固形状、ペースト状、ゲル状、ムース状又はスプレー状である請求項9乃至16のいずれかに記載の化粧料。しかし、特開2004-143858号公報、特開2004-143859号公報、及び、特開2011-132217号公報に記載の両末端長鎖アルキル基とアミノ基を有するオルガノポリシロキサンは、すべり感、しっとり感、やわらかさ等の化粧特性をバランスよく毛髪へ付与することが困難であり、特に、ブリーチ処理、染毛処理を受けたダメージを有する毛髪への化粧特性の付与の点で不十分である。また、特開2005-132764号公報に記載のアルキル/アラルキル/アリール変性シリコーンアミノ変性シリコーン共重合体は、シリコーン主鎖上のアルキル基の鎖長が短いために、やはり、毛髪への化粧特性の付与の点で改善の余地が存在する。本発明は、上記の既存技術の問題点に鑑みて為されたものであり、毛髪化粧料の成分として使用された場合に、すべり感、しっとり感、やわらかさ等の化粧特性をバランスよく毛髪へ付与することのできる変性シリコーンを提供することを目的とする。特に、本発明は、ダメージを受けた毛髪であっても、塗布時、すすぎ時の適度なすべり、乾燥後のすべり、並びに、乾燥後のしっとり感を共に付与することができる変性シリコーンを提供することをその目的とする。本発明者らは上記目的を達成するため鋭意検討した結果、本発明に到達した。すなわち、本発明の目的は、一般式1:MDxDyDzM1{式中、Mは、式:R1aR2bSiO12で表わされる末端封鎖単位であり、Dは、式:R12SiO22で表わされる二官能性シロキシ単位であり、Dは、式:R1R2SiO22で表わされる二官能性シロキシ単位であり、Dは、式:R1R3SiO22で表わされる二官能性シロキシ単位であり、R1は、それぞれ独立して、水素原子、R-又はRO-Rは、炭素原子数1~8の、置換若しくは非置換の、直鎖状若しくは分岐状の1価炭化水素基を表わすを表し、R2は、それぞれ独立して、アミノ基含有基を表わし、R3は、それぞれ独立して、炭素原子数16~50の、置換若しくは非置換の、直鎖状若しくは分岐状の1価炭化水素基を表わし、aはそれぞれ独立して0~3の整数を表し、bはそれぞれ独立して0~3の整数を表し、abは3であり、xは10~2,000の数を表し、yは0~50の数を表し、zは1~100の数を表し、但し、y=0のとき、少なくとも一方のMにおけるbは1~3の整数であり、2又は1が好ましい}で表わされる長鎖炭化水素変性シリコーンアミノ変性シリコーン共重合体によって達成される。本発明の長鎖炭化水素変性シリコーンアミノ変性シリコーン共重合体は、滴定法で求めた全原子質量に占めるアミノ基に由来する窒素原子質量の割合が0.01~3であることが好ましい。前記R2であるアミノ基含有基は一般式2:-R4-NR5R6cNR7R82式中、R4及びR6は、それぞれ独立して、炭素原子数1~8の、置換若しくは非置換の、直鎖状若しくは分岐状の2価炭化水素基を表し、R5、R7及びR8は、それぞれ独立して、水素原子、又は、炭素原子数1~8の、置換若しくは非置換の、直鎖状若しくは分岐状の1価炭化水素基を表し、但し、R5、R7及びR8のいずれか1以上は水素原子であり、R7及びR8は、一緒になって、炭素原子数2~8の、置換若しくは非置換の、直鎖状若しくは分岐状の2価環状炭化水素基を形成してもよく、cは0~6の整数を表すで表されるものが好ましい。前記一般式2中のcは0又は1が好ましい。例えば、前記R2であるアミノ基含有基は、2-アミノエチル基、3-アミノプロピル基、6-アミノヘキシル基、N-シクロヘキシル-3-アミノプロピル基、N-2-アミノエチル-3-アミノプロピル基、又は、N-2-アミノエチル-3-アミノイソブチル基であることができる。前記R3は、それぞれ独立して、平均炭素原子数24~45の、置換若しくは非置換の、直鎖状若しくは分岐状の1価炭化水素基であることが好ましい。本発明は、前記長鎖炭化水素変性シリコーンアミノ変性シリコーン共重合体及び少なくとも1種の油剤を含む油性組成物にも関する。また、本発明は前記長鎖炭化水素変性シリコーンアミノ変性シリコーン共重合体又は前記油性組成物を水中に乳化して得られるエマルジョン組成物にも関する。そして、本発明は、前記長鎖炭化水素変性シリコーンアミノ変性シリコーン共重合体、前記油性組成物、又は、前記エマルジョン組成物を含む化粧料にも関する。本発明の化粧料は、前記共重合体に加えて、少なくとも1種のB油剤を更に含むことができる。本発明の化粧料は、少なくとも1種のC界面活性剤を更に含むことができる。本発明の化粧料は、少なくとも1種のDアルコールを更に含むことができる。本発明の化粧料は毛髪化粧料であることが好ましい。本発明の毛髪化粧料は、毛髪洗浄用化粧料、毛髪コンディショニング用化粧料、毛髪スタイリング用化粧料、又は、染毛用化粧料の形態であることができる。本発明の毛髪洗浄用化粧料は、少なくとも1種のC1アニオン性界面活性剤、及び、少なくとも1種のE1カチオン性水溶性高分子を更に含有することが好ましい。本発明の毛髪コンディショニング用化粧料は、少なくとも1種のB1高級アルコール、及び、少なくとも1種のC2カチオン性界面活性剤を含有することが好ましい。本発明の化粧料は、液状、クリーム状、固形状、ペースト状、ゲル状、ムース状又はスプレー状であることが好ましい。本発明の長鎖炭化水素変性シリコーンアミノ変性シリコーン共重合体は、毛髪化粧料の成分として使用された場合に、すべり感、しっとり感、やわらかさ等の化粧特性をバランスよく毛髪へ付与することができる。特に、ダメージを受けた毛髪であっても、塗布時、すすぎ時の適度なすべり、乾燥後のすべり、並びに、乾燥後のしっとり感を共に付与することができる。したがって、前記長鎖炭化水素変性シリコーンアミノ変性シリコーン共重合体を含む本発明の化粧料は、優れた化粧特性をバランスよく毛髪に付与することができ、特に、しっとり感とすべりを両立することで、既存技術で成しえなかったシルクのような感触を付与することができる。本発明の長鎖炭化水素変性シリコーンアミノ変性シリコーン共重合体は、アミノ基を有し、且つ、側鎖に特定の長鎖炭化水素基、好ましくは特定の長鎖アルキル基、を有する一方で、鎖末端に当該特定の長鎖炭化水素基を有さない共変性オルガノポリシロキサンである。具体的には、本発明の共重合体は、一般式1:MDxDyDzM1{式中、Mは、式:R1aR2bSiO12で表わされる末端封鎖単位であり、Dは、式:R12SiO22で表わされる二官能性シロキシ単位であり、Dは、式:R1R2SiO22で表わされる二官能性シロキシ単位であり、Dは、式:R1R3SiO22で表わされる二官能性シロキシ単位であり、R1は、それぞれ独立して、水素原子、R-又はRO-Rは、炭素原子数1~8の、置換若しくは非置換の、直鎖状若しくは分岐状の1価炭化水素基を表わすを表し、R2は、それぞれ独立して、アミノ基含有基を表わし、R3は、それぞれ独立して、炭素原子数16~50の、置換若しくは非置換の、直鎖状若しくは分岐状の1価炭化水素基を表わし、aは、それぞれ独立して、0~3の整数を表し、好ましくは1~3の整数を表し、より好ましくは2又は3であり、bは、それぞれ独立して、0~3の整数を表し、好ましくは0~2の整数を表し、より好ましくは0又は1であり、但し、abは3であり、xは10~2,000の数を表し、好ましくは250~1,500の数を表し、より好ましくは300~1,000の数を表し、yは0~50の数を表し、好ましくは0~40の数を表し、より好ましくは0~30の数を表し、zは1~100の数を表し、好ましくは3~50の数を表し、より好ましくは5~30の数を表し、但し、y=0のとき、少なくとも一方のMにおけるbは1~3の整数である}で表わされる。一般式1中のRである、炭素原子数1~8の、置換若しくは非置換の、直鎖状若しくは分岐状の1価炭化水素基は、特に限定されるものではないが、例えば、メチル基、エチル基、プロピル基、ブチル基、ペンチル基、ヘキシル基、ヘプチル基、オクチル基等のアルキル基;シクロペンチル基、シクロヘキシル基等のシクロアルキル基;ビニル基、アリル基、ブテニル基等のアルケニル基;フェニル基、トリル基等のアリール基;ベンジル基等のアラルキル基;及び、これらの基の炭素原子に結合した水素原子が少なくとも部分的にフッ素等のハロゲン原子、又は、エポキシ基、グリシジル基、アシル基、カルボキシル基、アミノ基、メタクリル基、メルカプト基等を含む有機基で置換された基但し、総炭素原子数は1~8が挙げられる。特に、Rは、脂肪族不飽和結合を有しない炭素原子数1~8の一価炭化水素基又は一価フッ化炭化水素基であることが好ましい。Rに属する脂肪族不飽和結合を有しない一価炭化水素基としては、メチル基、エチル基、プロピル基、ブチル基、ペンチル基、ヘキシル基等のアルキル基;フェニル基、トリル基、キシリル基等のアリール基;ベンジル基のようなアラルキル基が例示され、一価フッ化炭化水素基は、トリフルオロプロピル基、ペンタフルオロエチル基等のパーフルオロアルキル基が例示される。工業的には、Rがメチル基、エチル基、又は、フェニル基であることが好ましく、特に、全てのRの90モル~100が、メチル基、エチル基、又は、フェニル基から選択される基であることが好ましい。本発明の長鎖炭化水素変性シリコーンアミノ変性シリコーン共重合体は、滴定法で求めた全原子質量に占めるアミノ基由来の窒素原子質量の割合が0.01~3であることが好ましく、0.05~2がより好ましく、0.08~1.5が更により好ましく、0.1~0.5が特に好ましい。ここで、本発明に係る長鎖炭化水素変性シリコーンアミノ変性シリコーン共重合体は、官能基R2にアミノ基が含まれており、水素原子で置換された窒素原子-NHが、アミノ基由来の窒素原子として滴定される。前記滴定法は、以下のとおりである。アミノ基に由来する窒素原子質量の滴定法清浄なビーカー容量200mLに、試料約05gを精秤し、イソプロピルアルコール15gとトルエン60gの混合液を加えて十分撹拌分散させた後、自動滴定装置を用いて01mol/L塩酸溶液で滴定し消費された塩酸量から窒素原子質量を算出する。一般式2中のR2であるアミノ基含有基としては、少なくとも1つのアミノ基を有する有機基であれば特に限定されるものではないが、一般式2:-R4-NR5R6cNR7R82式中、R4及びR6は、それぞれ独立して、炭素原子数1~8の、置換若しくは非置換の、直鎖状若しくは分岐状の2価炭化水素基を表し、R5、R7及びR8は、それぞれ独立して、水素原子、又は、炭素原子数1~8の、置換若しくは非置換の、直鎖状若しくは分岐状の1価炭化水素基を表し、但し、R5、R7及びR8のいずれか1以上は水素原子であり、R7及びR8は、一緒になって、炭素原子数2~8の、置換若しくは非置換の、直鎖状若しくは分岐状の2価環状炭化水素基を形成してもよく、cは0~6の整数を表し、0又は1が好ましいで表される基が好ましい。一般式2中のR4及びR6の2価炭化水素基は、特に限定されるものではないが、例えば、メチレン基、ジメチレン基、トリメチレン基、テトラメチレン基、ペンタメチレン基、ヘキサメチレン基、ヘプタメチレン基、オクタメチレン基等の炭素原子数1~8の直鎖状若しくは分岐鎖状のアルキレン基;ビニレン基、アリレン基、ブテニレン基、ヘキセニレン基、オクテニレン基等の炭素原子数2~8のアルケニレン基;フェニレン基等の炭素原子数6~8のアリーレン基;ジメチレンフェニレン基等の炭素原子数7~8のアルキレンアリーレン基;及び、これらの基の炭素原子に結合した水素原子が少なくとも部分的にフッ素等のハロゲン原子、又は、カルビノール基、エポキシ基、グリシジル基、アシル基、カルボキシル基、アミノ基、メタクリル基、メルカプト基、アミド基、オキシアルキレン基等を含む有機基で置換された基が挙げられる。二価炭化水素基は、炭素原子数1~8のアルキレン基であることが好ましく、炭素原子数1~6のアルキレン基であることが好ましく、炭素原子数3~5のアルキレン基がより好ましい。一般式2中のR5、R7及びR8は水素原子または1価炭化水素基であり、R5、R7及びR8のいずれか1以上は水素原子である。ここで、1価炭化水素基は、上記Rとしての1価炭化水素と同様であり、また、一般式2中の炭素原子数2~8の、置換若しくは非置換の、直鎖状若しくは分岐状の2価環状炭化水素基は、特に限定されるものではないが、例えば、ジメチレン基、トリメチレン基、テトラメチレン基、ペンタメチレン基、ヘキサメチレン基、ヘプタメチレン基、オクタメチレン基等の炭素原子数2~8の直鎖状若しくは分岐鎖状のアルキレン基;ビニレン基、アリレン基、ブテニレン基、ヘキセニレン基、オクテニレン基等の炭素原子数2~8のアルケニレン基;及び、これらの基の炭素原子に結合した水素原子が少なくとも部分的にフッ素等のハロゲン原子、又は、カルビノール基、エポキシ基、グリシジル基、アシル基、カルボキシル基、アミノ基、メタクリル基、メルカプト基、アミド基、オキシアルキレン基等を含む有機基で置換された基が挙げられる。例えば、前記R2であるアミノ基含有基は、2-アミノエチル基、3-アミノプロピル基、6-アミノヘキシル基、N-シクロヘキシル-3-アミノプロピル基、N-2-アミノエチル-3-アミノプロピル基、又は、N-2-アミノエチル-3-アミノイソブチル基であることができる。N-2-アミノエチル-3-アミノプロピル基、又は、N-2-アミノエチル-3-アミノイソブチル基が好ましい。一般式1中のR3である、炭素原子数16~50の、置換若しくは非置換の、直鎖状若しくは分岐状の1価炭化水素基は、特に限定されるものではないが、例えば、非置換炭化水素基としては、炭素原子数16~50の、好ましくは炭素原子数20~50の、より好ましくは炭素原子数24~45の、更により好ましくは炭素原子数28~40の、アルキル基、アルケニル基、アリール基又はアラルキル基が挙げられる。特に、ヘキサデシル基、ヘプタデシル基、オクタデシル基、ノナデシル基、イコシル基、ヘンイコシル基、ベヘニル基、トリコシル基、テトラコシル基、ペンタコシル基、ヘキサコシル基、ヘプタコシル基、オクタコシル基、ノナコシル基、トリアコンチル基等のアルキル基等の飽和長鎖アルキル基が好ましい。一方、置換一価炭化水素基としては、これらの基の炭素原子に結合した水素原子が少なくとも部分的にフッ素等のハロゲン原子、又は、エポキシ基、グリシジル基、アシル基、カルボキシル基、アミノ基、メタクリル基、メルカプト基等を含む有機基で置換された基但し、総炭素原子数は16~50が挙げられる。特に、炭素原子数16~50の、好ましくは炭素原子数20~50の、より好ましくは炭素原子数24~45の、更により好ましくは炭素原子数28~40のパーフルオロアルキル基、アミノアルキル基、アミドアルキル基、カルビノール基が好ましい。また、前記一価炭化水素基の炭素原子の一部はアルコキシ基で置換されていてもよく、アルコキシ基としては、メトキシ基、エトキシ基、プロポキシ基が例示される。一般式1中のxとyの比率は、y/x=0.003~0.1であってもよく、0.004~0.05が好ましい。また、一般式1中のxとzの比率についても、z/x=0.003~0.1であってもよい。本発明の長鎖炭化水素変性シリコーンアミノ変性シリコーン共重合体の25°Cにおける粘度は、特に限定されるものではないが、5~1,000,000mPasが好ましく、10~800,000mPasがより好ましい。1,000,000mPas以下とすることで、共重合体が毛髪表面に不均一に塗布され、ばらつきのある重い感触となる可能性を抑制することができる。一方、5mPas以上とすることで、共重合体が毛髪に残留し、滑り性のある仕上がりをより実感することができる。本発明の長鎖炭化水素変性シリコーンアミノ変性シリコーン共重合体の粘度は、例えば、市販されている回転粘度計を使用して測定できる。市販の粘度計として、例えば、ブルックフィールド粘度計米国ブルックフィールド社、ビスメトロン粘度計芝浦システム株製が挙げられる。本発明の長鎖炭化水素変性シリコーンアミノ変性シリコーン共重合体は、例えば、a珪素原子結合水素原子を有するオルガノポリシロキサン、及び、b反応性不飽和基を1分子中に1つ有する長鎖炭化水素化合物をヒドロシリル化反応させて得られたオルガノポリシロキサンと、cアミノ基含有有機ケイ素化合物との平衡化反応により得ることができる。成分bにより一般式1におけるR3が導入され、成分cにより一般式1におけるR2が導入される。a珪素原子結合水素原子を有するオルガノポリシロキサンとしては、特に限定されるものではないが、例えば、下記一般式3R3SiO-R2SiOx’-RHSiOz’-SiR33式中、Rは、上記のとおりであり、x’は0~2,000の数を表し、z’は1~100の数を表すで表わされる化合物を使用することができる。b反応性不飽和基を1分子中に1つ有する長鎖炭化水素化合物としては、特に限定されるものではないが、例えば、下記一般式4R’-R3’4式中、R’は、反応性不飽和基であり、R3’は、炭素原子数14~48の、置換若しくは非置換の、直鎖状若しくは分岐状の1価炭化水素基であるで表わされる化合物を使用することができる。R’しての反応性不飽和基は、炭素原子数2~5の、置換若しくは非置換の、直鎖状若しくは分岐状の不飽和炭化水素基が好ましい。炭素原子数2~5の不飽和炭化水素基としては、ビニル基、アリル基、ブテニル基等のアルケニル基を挙げることができる。ビニル基又はアリル基が好ましい。R3’としての、前記炭素原子数14~48の、置換若しくは非置換の、直鎖状若しくは分岐状の1価炭化水素基は特に限定されるものではないが、例えば、非置換炭化水素基としては、炭素原子数14~48の、好ましくは炭素原子数18~48の、より好ましくは炭素原子数22~43の、更により好ましくは炭素原子数26~38の、アルキル基、アリール基又はアラルキル基が挙げられる。具体的には、テトラデシル基、ペンタデシル基、ヘキサデシル基、ヘプタデシル基、オクタデシル基、ノナデシル基、イコシル基、ヘンイコシル基、ベヘニル基、トリコシル基、テトラコシル基、ペンタコシル基、ヘキサコシル基、ヘプタコシル基、オクタコシル基、ノナコシル基、トリアコンチル基等のアルキル基等の飽和長鎖アルキル基が好ましい。一方、置換一価炭化水素基としては、例えば、炭素原子数14~48の、好ましくは炭素原子数18~48の、より好ましくは炭素原子数22~43の、更により好ましくは炭素原子数26~38のパーフルオロアルキル基、アミノアルキル基、アミドアルキル基、カルビノール基が挙げられる。また、前記一価炭化水素基の炭素原子の一部がアルコキシ基で置換されていてもよく、アルコキシ基としては、メトキシ基、エトキシ基、プロポキシ基が例示される。b反応性不飽和基を1分子中に1つ有する長鎖炭化水素化合物としては、具体的には、炭素原子数16~50のモノ不飽和炭化水素が好ましく、1-アルケンがより好ましい。1-アルケンとしては、1-ヘキサデセン、1-ヘプタデセン、1-オクタデセン、1-ノナデセン、1-ベヘネン、1-トリアコンテン等が例示される。ヒドロシリル化反応は、触媒の存在下で行うことが好ましく、白金、ルテニウム、ロジウム、パラジウム、オスミウム、イリジウム等の化合物を挙げることができ、その触媒活性が高いことから白金化合物が特に有効である。白金化合物の例としては、塩化白金酸;金属白金;アルミナ、シリカ、カーボンブラック等の坦体に金属白金を坦持させたもの;白金-ビニルシロキサン錯体、白金-ホスフイン錯体、白金-ホスファイト錯体、白金アルコラート触媒等の白金錯体を挙げることができる。触媒の使用量は、白金触媒を使用する場合、金属白金として0.5~1000ppm程度である。cアミノ基含有有機ケイ素化合物は、少なくとも1つのアミノ基含有基を有する有機ケイ素化合物である限り特に限定されるものではないが、少なくとも1つのアミノ基含有基を有するシラン又は分子鎖末端又は側鎖の一部に少なくとも1つのアミノ基含有基を有するオルガノポリシロキサンが好ましい。前記アミノ基含有基は上記のとおりである。アミノ官能性有機基以外のケイ素原子に結合する基としては、メチル基、エチル基、プロピル基等のアルキル基;フェニル基等のアリール基;メトキシ基、エトキシ基、プロポキシ基等のアルコキシ基;水酸基が挙げられる。これらの中でもメチル基が好ましい。アミノ基含有有機ケイ素化合物がオルガノポリシロキサンである場合、その分子構造は、直鎖状、一部分岐を有する直鎖状又は環状であることが好ましい。またそのシロキサン重合度は、2~1000の範囲であることが好ましく、3~500の範囲がより好ましく、4~300の範囲が特に好ましい。このようなc成分としては、例えば、下記式で示されるシラン又はオルガノポリシロキサンが好ましく例示される。式中、R2は上記のとおりであり、Meはメチル基を表し、n1は1以上の数を表す式中、R2は上記のとおりであり、Meはメチル基を表し、n2は3以上の数を表す式中、R及びR2は上記のとおりであり、Meはメチル基を表す前記平衡化反応は触媒を使用することが好ましい。前記触媒としては、例えば、水酸化ナトリウム、水酸化カリウム、水酸化セシウム等のアルカリ触媒、水酸化テトラメチルアンモニウム等の第4級アンモニウム触媒、水酸化テトラブチルホスホニウム等の第4級ホスホニウム触媒、及び、これら化合物のシラノレート類を使用することができる。更に反応終了後に触媒の失活を行うことが好ましい。前記アルカリ触媒の失活は、これと塩を形成する中和剤の添加によって行うことができる。係る中和剤は、例えばカルボン酸、無水カルボン酸、若しくは鉱酸であってよい。例えばメタンスルホン酸、酢酸、プロパン酸、n-オクタン酸、2-エチルヘキサン酸、n-ノナン酸、オレイン酸、ヘキサデカン酸、オクタデカン酸、炭酸エステル、プロピレンカーボネート、無水酢酸、無水コハク酸、無水マレイン酸、又はオクテニルコハク酸無水物等を使用することができる。一方、前記第4級化合物触媒は、加熱分解とその後のストリッピングによって失活することができる。加熱は少なくとも100°C以上で行うことが好ましい。平衡化反応における前記触媒の添加量は、0.1~1000ppmの範囲が好ましく、1~500ppmの範囲がより好ましい。0.1ppm未満では反応が十分に進行せず、また、1000ppmを超える量では、その量に見合った効果が得られないおそれがある。平衡化反応温度は、反応が進行する温度であれば特に限定されるものではないが、通常50~200°Cの範囲で行われ、使用する前記a成分、前記b成分、触媒等に応じて、適宜反応温度が選択される。平衡化反応により、低分子量のシロキサンが生成するので、必要に応じて、減圧下又は常圧下で、これらシロキサン成分を留去することが好ましい。成分cを使用する際、主鎖長調整のために、更に、d-1環状オルガノポリシロキサン、d-2トリメチルシロキシ基末端封鎖オルガノシロキサン、及び/又は、d-3OH末端封鎖オルガノシロキサンを使用することができる。なお、d-1、d-2及び/又はd-3成分を使用する場合は、前記式3におけるx’は0でもよい。d-1環状オルガノポリシロキサンとしては、例えば、下記一般式式中、Rは上記のとおりであり、n3は3~8の数を表すで表わされるものを使用することができる。d-1環状オルガノポリシロキサンとしては、具体的には、オクタメチルシクロテトラシロキサン等が挙げられる。d-2トリメチルシロキシ基末端封鎖オルガノシロキサンとしては、例えば、下記一般式式中、Rは上記のとおりであり、n4は0以上の数を表すで表わされるものを使用することができる。d-3OH末端封鎖オルガノシロキサンとしては、下記一般式式中、Rは上記のとおりであり、n5は1以上の数を表すで表わされるものを使用することができる。更に、本発明の長鎖炭化水素変性シリコーンアミノ変性シリコーン共重合体は、水酸基を有するオルガノシロキサン類の縮合反応によっても得ることができる。例えば、OH末端を有するジメチルポリシロキサンと、長鎖炭化水素基又はアミノ基含有基により変性され、かつ水酸基を有するオルガノシランまたオルガノポリシロキサンとを、公知の縮合反応触媒下で反応させる製法が例示される。なお、本発明の長鎖炭化水素変性シリコーンアミノ変性シリコーン共重合体は、導入官能基による変性率や、反応のコントロールのしやすさ、主鎖の重合度を維持できる等の利点から、特に、前記の成分a~cを用いた、ヒドロシリル化反応及び平衡反応により得ることが好ましい。このようにして得られた本発明の長鎖炭化水素変性シリコーンアミノ変性シリコーン共重合体は、そのままで、少なくとも1種の油剤後述するを当該共重合体と共に含む油性組成物として、又は、当該共重合体若しくは当該油性組成物を水中に乳化して得られるエマルジョン組成物として使用することができ、特に、化粧料用原料として好適である。本発明の化粧料は、前記長鎖炭化水素変性シリコーンアミノ変性シリコーン共重合体、少なくとも1種の油剤を当該共重合体と共に含む油性組成物として、又は、当該共重合体若しくは当該油性組成物を水中に乳化して得られるエマルジョン組成物を含む。本発明の化粧料は、前記長鎖炭化水素変性シリコーンアミノ変性シリコーン共重合体以下A成分と称することがあるを必須に含む。したがって、本発明の化粧料は、前記A共重合体又はその組成物により一般にもたらされる耐水性、化粧持ち等の化粧特性に優れるのみならず、すべり感、しっとり感等の使用感にも優れている。前記A成分の配合量は特に限定されるものではないが、例えば、本発明の化粧料の0.001~30重量質量とすることができ、0.01~20重量質量が好ましく、0.1~10重量質量がより好ましい。本発明の化粧料は、例えば、皮膚洗浄用化粧料、スキンケア用化粧料、メイクアップ用化粧料、制汗剤、脱臭剤、紫外線防御製品等の皮膚用化粧料;毛髪洗浄用化粧料、毛髪コンディショニング用化粧料、毛髪スタイリング用化粧料、染毛用化粧料等の毛髪化粧料;、及び、浴用化粧料等の製品に使用することができる。前記皮膚用化粧料は、頭皮、顔面口唇、眉毛、頬を含む、手指、爪、全身のいずれの部位についても用いることができる。具体的には、クレンジングジェル、クレンジングクリーム、クレンジングフォーム、クレンジングミルク、クレンジングローション、洗顔クリーム、アイメークアップリムーバー、洗顔フォーム、液体石鹸ボディソープ、ハンドソープ、ゲル状石鹸、固形石鹸、フェイシャルリンス、ボディリンス、シェービングクリーム、除光液、アクネ対策化粧料等の皮膚洗浄用化粧料;肌用クリーム、頭皮用トリートメント、スキンミルク、ミルクローション、乳液、化粧水、保湿液、美容液、フェイシャルパック、ボディパウダー、エッセンス、シェービングローション、マッサージ料、等のスキンケア用化粧料;ファンデーション、リキッドファンデーション、油性ファンデーション、メークアップベース、白粉、フェースパウダー、リップスティック、リップクリーム、練紅、リップグロス、アイシャドウ、アイライナー、アイクリーム、眉墨、まつげ化粧品、アイブローペンシル、アイブローブラッシュ、マスカラ、頬紅、頬化粧料チークカラー、チークルージュ、マニキュア、ペディキュア、ネイルカラー、ネイルラッカー、エナメルリムーバー、ネイルポリッシュ等のメイクアップ用化粧料;デオドラント等の制汗剤脱臭剤;サンスクリーン剤、日焼け用薬剤サンタン剤等の紫外線防御製品が例示される。前記毛髪化粧料としては、具体的には、シャンプー、リンスインシャプー等の毛髪洗浄用化粧料;オイルリンス、クリームリンス、トリートメントリンス、ヘアコンディショナー、ヘアトリートメント等の毛髪コンディショニング用化粧料;ヘアオイル、ヘアワックス、髪用カール保持剤、セット剤、ヘアクリーム、へアスプレー、ヘアリキッド、パーマネント剤等の毛髪スタイリング用化粧料;酸化染毛剤、毛髪脱色剤、一時染毛剤等の染毛用化粧料、ヘアカラースプレー、ヘアカラーリンス、ヘアカラースティック等の染毛用化粧料が例示される。前記浴用化粧料としては、バスオイル、バスソルト、フォームバスが例示される。本発明の化粧料を収容する容器については特に限定されるものではなく、ジャー、ポンプ、チューブ、ボトル、圧力缶吐出容器、耐圧エアゾール容器、遮光容器、コンパクト容器、金皿、スティック容器、繰り出し容器、噴霧容器、混合液吐出口を備えた仕切り付き容器等の任意の容器に充填することができる。チューブは、通常のシリコーン系製剤では分離が起きやすい傾向があるが、本発明の化粧料は相分離の傾向が抑制されており、安定性に優れるため、かかるチューブ容器に充填されても安定に保管することが可能であるというメリットがある。本発明の化粧料及び前記油性組成物は、A成分と共に化粧料の分野で公知の各種成分を混合することによって適宜調製することができる。以下、詳細に説明する。[油剤]本発明の化粧料及び前記油性組成物は少なくとも1種のB油剤を含むことが好ましい。A成分とB油剤を併用することにより、例えば、感触の改善等を達成することができる。本発明における油剤は、化粧料の成分として一般に使用されるものであり、特に限定されるものではない。B油剤は、通常は5~100°C、好ましくは25°C、で液状であるが、ワックスのような固形であってもよく、後述する高粘度且つ粘稠なガム状或いはペースト状であってもよい。B油剤は、その目的に応じて、1種類又は2種類以上を使用することができる。B油剤はA成分に分散することが好ましく、又は、相溶性を有するものが好ましく、A成分とB成分を混合した油相が均一又は均質に分散されていることが好ましい。特に、前記油相がゲル粒子を実質的に含まないことが好ましい。B油剤としては、特に限定がなく、任意の油剤を使用することがでいる。したがって、B油剤として、例えば、B1シリコーン系油剤、並びに、B2炭化水素油等の非シリコーン系油剤のいずれをも使用することができる。但し、親和性の点で、B成分としては、シリコーン系油剤が好ましい。B1シリコーン系油剤は一般には疎水性であり、その分子構造は、直鎖状、環状、分岐状のいずれであってもよい。又は、シリコーン系油剤の官能基は、メチル基又はヒドロキシル基であることが一般的であるが、これらの一部又は、全部を機能性官能基に置き換えた有機変性シリコーンであってもよい。これらの有機変性シリコーンは、A成分以外の有機変性シリコーンであって、本発明の化粧料に配合される成分である。有機変性シリコーンは、主鎖としてポリシロキサン結合の他に、アルキレン鎖、アミノアルキレン鎖又はポリエーテル鎖を有するものであってもよく、いわゆるブロック共重合体を含む。また、前記有機変性基は、ポリシロキサン鎖の側鎖又は末端の一方又は両方に有するものであってよい。具体的には、アミノ変性シリコーン、アミノポリエーテル変性シリコーン、エポキシ変性シリコーン、カルボキシル変性シリコーン、アミノ酸変性シリコーン、アクリル変性シリコーン、フェノール変性シリコーン、アミドアルキル変性シリコーン、ポリアミド変性シリコーン、アミノグリコール変性シリコーン、アルコキシ変性シリコーン、炭素原子数8~30の高級アルキル変性シリコーン、ポリグリセリル変性シリコーン、グリセリル変性シリコーン、キシリトール変性シリコーン、糖アルコール変性シリコーン、脂肪酸変性シリコーン、高級アルコール変性シリコーン、アルキル変性シリコーン樹脂を挙げることができる。直鎖状オルガノポリシロキサンとしては、例えば、下記一般式5:式中、R9は、水素原子、水酸基、置換若しくは非置換の一価炭化水素基、アルコキシ基、ポリオキシアルキレン基、ポリオルガノシロキサン基で示される基から選択される基であり、fは、0~3の整数であり、g ́は、0~10,000の整数であり、l ́は、0~10,000の整数であり、但し、1≦g ́l ́≦10,000であるで表わされるオルガノポリシロキサンを用いることができる。かかる直鎖状オルガノポリシロキサンの25°Cにおける粘度は特に限定されないが、シリコーン油と呼ばれる通常0.65~1,000,000mm2/secの範囲のものから、シリコーンガムと呼ばれ超高粘度のものを含んでもよい。置換若しくは非置換の一価炭化水素基としてはメチル基、エチル基、プロピル基、ブチル基、ペンチル基、ヘキシル基、ヘプチル基、オクチル基、デシル基、ドデシル基等の炭素原子数1~30の直鎖状若しくは分岐鎖状のアルキル基;シクロペンチル基、シクロヘキシル基等の炭素原子数3~30のシクロアルキル基;フェニル基、トリル基、キシリル基、ナフチル基等の炭素原子数6~30のアリール基;及びこれらの炭素原子に結合した水素原子が少なくとも部分的に、フッ素等のハロゲン原子、エポキシ基、アシル基、カルボキシル基、アミノ基、アミド基、メタアクリル基、メルカプト基、カルビノール基、フェノール基等を含む有機基で置換した基が例示される。アルコキシ基としては、メトキシ基、エトキシ基、プロポキシ基等の炭素原子数1~30のアルコキシ基が例示される。具体的なシリコーン油としては、例えば、分子鎖両末端トリメチルシロキシ基封鎖ジメチルポリシロキサン2mPasや6mPas等の低粘度から100万mPas等の高粘度、更にはガム状の超高粘度のジメチルシリコーン、オルガノハイドロジェンポリシロキサン、分子鎖両末端トリメチルシロキシ基封鎖メチルフェニルポリシロキサン,分子鎖両末端トリメチルシロキシ基封鎖ジメチルシロキサンメチルフェニルシロキサン共重合体,分子鎖両末端トリメチルシロキシ基封鎖ジフェニルポリシロキサン,分子鎖両末端トリメチルシロキシ基封鎖ジメチルシロキサンジフェニルシロキサン共重合体,トリメチルペンタフェニルトリシロキサン、フェニルトリメチルシロキシシロキサン、分子鎖両末端トリメチルシロキシ基封鎖メチルアルキルポリシロキサン、分子鎖両末端トリメチルシロキシ基封鎖ジメチルポリシロキサンメチルアルキルシロキサン共重合体,分子鎖両末端トリメチルシロキシ基封鎖ジメチルシロキサンメチルシロキサン共重合体α,ω-ジエトキシポリジメチルシロキサン、高級アルコキシ変性シリコーン、高級脂肪酸変性シリコーン、ジメチコノール、1,1,1,3,5,5,5-ヘプタメチル-3-オクチルトリシロキサン、1,1,1,3,5,5,5-ヘプタメチル-3-ドデシルトリシロキサン、1,1,1,3,5,5,5-ヘプタメチル-3-ヘキサデシルトリシロキサン、トリストリメチルシロキシメチルシラン、トリストリメチルシロキシアルキルシラン、テトラキストリメチルシロキシシラン、テトラメチル-1,3-ジヒドロキシジシロキサン、オクタメチル-1,7-ジヒドロキシテトラシロキサン、ヘキサメチル-1,5-ジエトキシトリシロキサン、ヘキサメチルジシロキサン、オクタメチルトリシロキサン等の低分子量のものや、両末端トリメチルシリル基封鎖ジメチルポリシロキサン、、α,ω-ジヒドロキシポリジメチルシロキサン等が例示される。本発明の化粧料においては、1,000,000mm2/s以上の、シリコーンガムと称される、超高粘度ではあるが流動性を有するものもシリコーン油として好適に使用することができる。シリコーンガムは、超高重合度の直鎖状ジオルガノポリシロキサンであり、シリコーン生ゴムやオルガノポリシロキサンガムとも称されている。シリコーンガムは、その重合度が高いため、測定可能な程度の可塑度を有する点で、上記の油状シリコーン類と区別される。これらのシリコーンガムは、そのまま、或いは油状シリコーンに分散させた液状のガムディスパージョンシリコーンガムのオイル分散物として、本発明にかかる化粧料に配合することができる。このようなシリコーン生ゴムとしては、ジアルキルシロキシ単位D単位を有する置換又は非置換のオルガノポリシロキサン、例えばジメチルポリシロキサン、メチルフェニルポリシロキサン、アミノポリシロキサン、メチルフロロアルキルポリシロキサン等、又は、それらの微架橋構造を有したもの等が挙げられ、代表例として、一般式:R10CH32SiO{CH32SiO}s{CH3R12SiO}tSiCH32R10式中、R12はビニル基、フェニル基、炭素数が6~20のアルキル基、炭素数3~15のアミノアルキル基、炭素数3~15のパーフロロアルキル基、炭素数3~15の4級アンモニウム塩基含有アルキル基から選択される基であり、末端基R10は、炭素数1~8のアルキル基、フェニル基、ビニル基、炭素数3~15のアミノアルキル基、水酸基及び炭素数1~8のアルコキシ基から選択される基である。また、s2000~6000、t0~1000、st2000~6000で示されるものがある。中でも、重合度3000~20000のジメチルポリシロキサン生ゴムが好ましい。また、分子の側鎖又は末端に3-アミノプロピル基、N-2-アミノエチル3-アミノプロピル基等を有するアミノ変性メチルポリシロキサン生ゴムが好ましい。また、本発明において、シリコーンガムは必要に応じて1種又は2種以上組み合わせて用いることができる。シリコーンガムは、超高重合度であるため、毛髪に対する残留性に優れ、通気性に優れた保護膜を形成する。このため、特に毛髪に艶と光沢を与え、使用中及び使用後に髪全体に張りとコシのある質感を付与することができる成分である。シリコーンガムの配合量は、例えば、化粧料全体の0.05~30重量質量の範囲であり、好適には1~15重量質量の範囲である。なお、シリコーンガムは予め乳化工程乳化重合も含むを経て調製された乳化組成物として使用すれば配合がしやすく、本発明の化粧料に安定に配合することができる。シリコーンガムの配合量が前記下限未満では、特有の感触や毛髪に対する光沢付与効果が不十分となるおそれがある。環状オルガノポリシロキサンとしては、例えば、下記一般式6:式中、R9は、上記と同様であり、mは、0~8の整数であり、nは、0~8の整数であり、但し、3≦mn≦8であるで表わされるオルガノポリシロキサンを用いることができる。環状オルガノポリシロキサンとしては、ヘキサメチルシクロトリシロキサンD3、オクタメチルシクロテトラシロキサンD4、デカメチルシクロペンタシロキサンD5、ドデカメチルシクロヘキサシロキサンD6、1,1-ジエチルヘキサメチルシクロテトラシロキサン、フェニルヘプタメチルシクロテトラシロキサン、1、1-ジフェニルヘキサメチルシクロテトラシロキサン、1,3,5,7-テトラビニルテトラメチルシクロテトラシロキサン、1,3,5,7-テトラメチルシクロテトラシロキサン、1,3,5,7-テトラシクロヘキシルテトラメチルシクロテトラシロキサン、トリス3,3,3-トリフルオロプロピルトリメチルシクロトリシロキサン、1,3,5,7-テトラ3-メタクリロキシプロピルテトラメチルシクロテトラシロキサン、1,3,5,7-テトラ3-アクリロキシプロピルテトラメチルシクロテトラシロキサン、1,3,5,7-テトラ3-カルボキシプロピルテトラメチルシクロテトラシロキサン、1,3,5,7-テトラ3-ビニロキシプロピルテトラメチルシクロテトラシロキサン、1,3,5,7-テトラp-ビニルフェニルテトラメチルシクロテトラシロキサン、1,3,5,7-テトラ3-p-ビニルフェニルプロピルテトラメチルシクロテトラシロキサン、1,3,5,7-テトラN-アクリロイル-N-メチル-3-アミノプロピルテトラメチルシクロテトラシロキサン、1,3,5,7-テトラN,N-ビスラウロイル-3-アミノプロピルテトラメチルシクロテトラシロキサン等が例示される。分岐状オルガノポリシロキサンとしては、例えば、下記一般式7:式中、R9は、上記と同様であり、pは1~4の整数であり、qは0~500の整数であるで表されるオルガノポリシロキサンのような揮発性を有する低分子のものから、シリコーン樹脂と呼ばれる液状、固形状のものを使用することができる。分岐状オルガノポリシロキサンとしては、メチルトリストリメチルシロキシシラン、エチルトリストリメチルシロキシシラン、プロピルトリストリメチルシロキシシラン、テトラキストリメチルシロキシシラン、フェニルトリストリメチルシロキシシランの低分子のもの、分岐状オルガノポリシロキサンとして高度の分岐状構造、網状構造又は籠状構造を有するシリコーン樹脂を使用してもよい。少なくともモノオルガノシロキシ単位T単位及び/又はシロキシ単位Q単位を有するシリコーン樹脂が好ましい。これらの分岐単位を有するシリコーン樹脂は網目構造を有しており、髪等に塗布した場合に均一な皮膜を形成し、乾燥及び低温に対する保護効果を与える。更に、これらの分岐単位を有するシリコーン樹脂は、髪等にしっかりと密着し、髪等に艶と透明感を与えることができる。以下、有機変性シリコーンとして特に好ましい高級アルキル変性シリコーン、アルキル変性シリコーン樹脂、及び、ポリアミド変性シリコーン樹脂について説明する。高級アルキル変性シリコーンは室温でワックス状であり、油性固形化粧料の基材の一部として有用な成分である。したがって、本発明の化粧料において好適に使用することができる。このような高級アルキル変性シリコーンワックスとしては、例えば、分子鎖両末端トリメチルシロキシ基封鎖メチル長鎖アルキルポリシロキサン、分子鎖両末端トリメチルシロキシ基封鎖ジメチルポリシロキサンメチル長鎖アルキルシロキサン共重合体,分子鎖両末端長鎖アルキル変性ジメチルポリシロキサン等が挙げられる。これらの市販品としては、AMS-C30CosmeticWax、2503CosmeticWax等米国ダウコーニング社製が挙げられる。A成分は長鎖炭化水素基を有するために高級アルキル変性シリコーンワックスの分散特性に優れており、したがって、長期保存安定性に優れた化粧料を得ることができる。また、化粧料の成形性も優れている。特に、粉体を含む系において、高級アルキル変性シリコーンワックスの分離が発生しにくいという品質上の利点を有し、且つ、保形強度に優れ、塗布時に滑らかで均一に伸びる化粧料を提供することができる。本発明の化粧料においては、高級アルキル変性シリコーンワックスは、化粧持ち効果及び高温安定性の点から、融点が60°C以上であることが好ましい。アルキル変性シリコーン樹脂は、化粧料に皮脂耐久性、保湿性、肌理細やかな感触を付与する成分であり、室温でワックス状のものを好適に使用することができる。例えば、特表2007-532754号公報に記載されているシルセスキオキサン樹脂ワックスが好ましく挙げられる。これらの市販品としては、SW-8005C30RESINWAX等米国ダウコーニング社製が挙げられる。A成分は、高級アルキル変性シリコーンワックスと同様に、アルキル変性シリコーン樹脂ワックスを化粧料中に均一に分散することができる。更に、かかるアルキル変性シリコーン樹脂ワックスを含有する油相を、任意に他の界面活性剤と共に、安定に乳化することができ、毛髪に対するコンディショニング効果等を改善し、しっとりとした感触を付与することができる。ポリアミド変性シリコーンとしては、例えば、米国特許5981680号特開2000-038450号公報や特表2001-512164号公報中に記載されているシロキサンベースのポリアミド化合物が例示され、市販品としては2-8178Gellant、2-8179Gellant等米国ダウコーニング社製が挙げられる。かかるポリアミド変性シリコーンは、油性原料、特にシリコーン油の増粘/ゲル化剤としても機能する。ポリアミド変性シリコーンをA成分と併用すると、本発明の化粧料は、毛髪等に塗布した場合に、伸びとおさまりが良く、安定感と密着性に更に優れるものになる。また、艶のある透明感と優れた光沢を付与し、油性原料を含む化粧料全体の粘度や硬さ柔軟性を適宜調整することが可能となり、全体的に油っぽさ油っぽいベタベタした感触を抑制できるという品質上の利点がある。更に、A成分の使用により香料、粉体等の分散安定性が改善されるため、例えば、均一且つきめ細かい化粧感が長時間にわたって持続する特徴がある。B2非シリコーン系油剤は、B2-1高級アルコール、B22炭化水素油、B23脂肪酸エステル油、B2-4高級脂肪酸、油脂、フッ素系油剤が代表的であり、本発明においては特に限定されるものではないが、高級アルコール、炭化水素油、脂肪酸エステル油、高級脂肪酸が好ましく、高級アルコールが特に好ましい。これらの油剤は、A成分に対して優れた相溶性、分散性を示すので、本発明の化粧料組成物中に安定に配合でき、A成分の効果を補い、それぞれに特有の効果を補強することができる。B2-1高級アルコールは、例えば、炭素原子数10~30の高級アルコールである。前記高級アルコールは、飽和又は不飽和の一価脂肪族アルコールであって、その炭化水素基の部分は直鎖状、分岐状のいずれであっても構わないが、直鎖状であることがより好ましい。炭素原子数10~30の高級アルコールとしては、例えば、ラウリルアルコール、ミリスチルアルコール、パルミチルアルコール、ステアリルアルコール、ベヘニルアルコール、ヘキサデシルアルコール、オレイルアルコール、イソステアリルアルコール、ヘキシルドデカノール、オクチルドデカノール、セトステアリルアルコール、2-デシルテトラデシノール、コレステロール、シトステロール、フィトステロール、ラノステロール、ラノリンアルコール、水素添加ラノリンアルコール等が挙げられる。なお、本発明においては、単独で融点40~80°Cの高級アルコールを用いるか、或いは、融点が40~70°Cになるように複数の高級アルコールの組み合わせることが好ましい。かかる高級アルコール類は、界面活性剤とともに、αゲルと呼ばれる会合体を形成し、製剤の粘度を増粘させ、エマルジョンを安定化する働きを有するため、化粧料の基剤として、特に有用である。なお、B油剤として既述した有機変性シリコーンの中で、特にモノハイドロジェンヘプタメチルトリシロキサンにウンデセニルアルコールを変性させて得た高級アルコール変性シリコーンは油剤としての側面に加え、αゲル会合体形成のための、高級アルコールとしての側面を有しており、感触改善等の目的で必要に応じて組み合わせて使うことができる。B2-2炭化水素油としては、例えば、流動パラフィン、軽質流動イソパラフィン、重質流動イソパラフィン、ワセリン、n-パラフィン、イソパラフィン、イソドデカン、イソヘキサデカン、ポリイソブチレン、水素化ポリイソブチレン、ポリブテン、オゾケライト、セレシン、マイクロクリスタリンワックス、パラフィンワックス、ポリエチレンワックス、ポリエチレンポリピロピレンワックス、スクワラン、スクワレン、プリスタン、ポリイソプレン等が例示される。B2-3脂肪酸エステル油としては、例えば、オクタン酸ヘキシルデシル、オクタン酸セチル、ミリスチン酸イソプロピル、パルミチン酸イソプロピル、ステアリン酸ブチル、ラウリン酸ヘキシル、ミリスチン酸ミリスチル、オレイン酸オレイル、オレイン酸デシル、ミリスチン酸オクチルドデシル、ジメチルオクタン酸ヘキシルデシル、乳酸セチル、乳酸ミリスチル、フタル酸ジエチル、フタル酸ジブチル、酢酸ラノリン、モノステアリン酸エチレングリコール、モノステアリン酸プロピレングリコール、ジオイレイン酸プロピレングリコール、モノステアリン酸グリセリル、モノオレイン酸グリセリル、トリ2-エチルヘキサン酸グリセリル、トリ2-エチルヘキサン酸トリメチロールプロパン、トリエチルヘキサン酸ジトリメチロールプロパン、イソステアリン酸/セバシン酸ジトリメチロールプロパン、トリオクタン酸トリメチロールプロパン、トリイソステアリン酸トリメチロールプロパン、アジピン酸ジイソプロピル、アジピン酸ジイソブチル、アジピン酸2-ヘキシルデシル、アジピン酸ジ-2-ヘプチルウンデシル、リンゴ酸ジイソステアリル、モノイソステアリン酸水添ヒマシ油、モノイソステアリン酸N-アルキルグリコール、イソステアリン酸オクチルドデシル、イソステアリン酸イソプロピル、イソステアリン酸イソセチル、ジ-2-エチルヘキサン酸エチレングリコール、2-エチルヘキサン酸セチル、テトラ-2-エチルヘキサン酸ペンタエリスリトール、オクチルドデシルガムエステル、オレイン酸エチル、オレイン酸オクチルドデシル、ジカプリン酸ネオペンチルグリコール、クエン酸トリエチル、コハク酸2-エチルヘキシル、コハク酸ジオクチル、ステアリン酸イソセチル、セバシン酸ジイソプロピル、セバシン酸ジ-2-エチルヘキシル、セバシン酸ジエチル、セバシン酸ジオクチル、セバシン酸ジブチルオクチル、パリミチン酸セチル、パルミチン酸オクチルドデシル、パルミチン酸オクチル、パルミチン酸2-エチルヘキシル、パルミチン酸2-ヘキシルデシル、パルミチン酸2-ヘプチルウンデシル、12-ヒドロキシステアリル酸コレステリル、ジペンタエリスリトール脂肪酸エステル、ミリスチン酸2-ヘキシルデシル、ラウリン酸エチル、N-ラウロイル-L-グルタミン酸-2-オクチルドデシルエステル、N-ラウロイル-L-グルタミン酸ジコレステリル/ベヘニル/オクチルドデシル、N-ラウロイル-L-グルタミン酸ジコレステリル/オクチルドデシル、N-ラウロイル-L-グルタミン酸ジフィトステリル/ベヘニル/オクチルドデシル、N-ラウロイル-L-グルタミン酸ジフィトステリル/オクチルドデシル、N-ラウロイルサルコシンイソプロピル、リンゴ酸ジイソステアリル、ジオクタン酸ネオペンチルグリコール、ネオペンタン酸イソデシル、ネオペンタン酸イソトリデシル、ネオペンタン酸イソステアリル、イソノナン酸イソノニル、イソノナン酸イソトリデシル、イソノナン酸オクチル、イソノナン酸イソトリデシル、ジネオペンタン酸ジエチルペンタンジオール、ジネオペンタン酸メチルペンタンジオール、ネオデカン酸オクチルドデシル、ジオクタン酸2-ブチル-2-エチル-1、3-プロパンジオール、テトラオクタン酸ペンタエリスリチル、水素添加ロジンペンタエリスリチル、トリエチルヘキサン酸ペンタエリスリチル、ヒドロキシステアリン酸/ステアリン酸/ロジン酸ジペンタエリスリチル、テトライソステアリン酸ポリグリセリル、ノナイソステアリン酸ポリグリセリル-10、デカエルカ酸/イソステアリン酸/リシノレイン酸ポリグリセリル-8、ヘキシルデカン酸/セバシン酸ジグリセリルオリゴエステル、ジステアリン酸グリコールジステアリン酸エチレングリコール、ダイマージリノール酸ジイソプロピル、ダイマージリノール酸ジイソステアリル、ダイマージリール酸ジイソステアリル/フィトステリル、ダイマージリノール酸フィトステリル/ベヘニル、ダイマージリノール酸フィトステリル/イソステアリル/セチル/ステアリル/ベヘニル、ダイマージリノール酸ダイマージリノレイル、ジイソステアリン酸ダイマージリノレイル、ダイマージリノレイル水添ロジン縮合物、ダイマージリノール酸硬化ヒマシ油、ヒドロキシアルキルダイマージリノレイルエーテル、トリイソオクタン酸グリセリル、トリイソステアリン酸グリセリル、トリミリスチン酸グリセリル、トリイソパルミチン酸グリセリル、トリオクタン酸グリセリル、トリオレイン酸グリセリル、ジイソステアリン酸グリセリル、トリカプリル酸/カプリン酸グリセリル、トリカプリル酸/カプリン酸/ミリスチン酸/ステアリン酸グリセリル、水添ロジントリグリセリド水素添加エステルガム、ロジントリグリセリドエステルガム、ベヘン酸エイコサン二酸グリセリル、ジ-2-ヘプチルウンデカン酸グリセリル、ミリスチン酸イソステアリン酸ジグリセリル、酢酸コレステリル、ノナン酸コレステリル、ステアリン酸コレステリル、イソステアリン酸コレステリル、オレイン酸コレステリル、12-ヒドロキシステアリン酸コレステリル、マカデミアナッツ油脂肪酸コレステリル、マカデミアナッツ油脂肪酸フィトステリル、イソステアリン酸フィトステリル、軟質ラノリン脂肪酸コレステリル、硬質ラノリン脂肪酸コレステリル、長鎖分岐脂肪酸コレステリル、長鎖α-ヒドロキシ脂肪酸コレステリル、リシノレイン酸オクチルドデシル、ラノリン脂肪酸オクチルドデシル、エルカ酸オクチルドデシル、イソステアリン酸硬化ヒマシ油、アボカド油脂肪酸エチル、ラノリン脂肪酸イソプロピル、等が例示される。ラノリン及びラノリン誘導体も脂肪酸エステル油として使用できる。B2-4高級脂肪酸としては、例えば、ラウリン酸、ミリスチン酸、パルミチン酸、ステアリン酸、ベヘン酸、ウンデシレン酸、オレイン酸、リノール酸、リノレン酸、アラキドン酸、エイコサペンタエン酸EPA、ドコサヘキサエン酸DHA、イソステアリン酸、12-ヒドロキシステアリン酸等が挙げられる。B油剤として、シリコーン系油剤及び非シリコーン系油剤を併用してもよい。両者を併用することにより、シリコーン油特有のさっぱりとした感触に加えて、水分を保持し、本発明の化粧料に皮膚又は毛髪が潤うような保湿感しっとりした感触ともいうや滑らかな感触を付与することができ、しかも、化粧料の経時安定性を損なわないという利点がある。更に、炭化水素油及び/又は脂肪酸エステル油とシリコーン油を含有する化粧料は、これらの保湿成分炭化水素油及び/又は脂肪酸エステル油を肌上又は毛髪上により安定且つ均一な状態で塗布することができるので、保湿成分の肌上の保湿効果が向上する。したがって、非シリコーン系油剤炭化水素油、脂肪酸エステル油等のみを含む化粧料に比して、非シリコーン系油剤と共にシリコーン系油剤を含む化粧料は、より滑らかでしっとりした感触を付与することができるという利点がある。本発明では、上記の油剤以外にも、油脂類、高級脂肪酸、フッ素系油等をB油剤として使用してもよく、また、これらを2種類以上併用してもよい。特に植物由来の油脂類は、天然物由来の健康的なイメージを与え、保湿性、毛髪への馴染みの良さ等に優れることから本発明の化粧料に好適に使用される。油脂としては、天然動植物油脂類及び半合成油脂として、アボガド油、アマニ油、アーモンド油、イボタロウ、エノ油、オリーブ油、カカオ脂、カポックロウ、カヤ油、カルナウバロウ、肝油、キャンデリラロウ、牛脂、硬化牛脂、キョウニン油、鯨ロウ、硬化油、小麦胚芽油、ゴマ油、コメ胚芽油、コメヌカ油、サトウキビロウ、サザンカ油、サフラワー油、シアバター、シナギリ油、シナモン油、ジョジョバロウ、オリーブスクワラン、セラックロウ、タートル油、大豆油、茶実油、ツバキ油、月見草油、トウモロコシ油、豚脂、ナタネ油、日本キリ油、ヌカロウ、胚芽油、馬脂、パーシック油、パーム油、パーム核油、ヒマシ油、硬化ヒマシ油、ヒマシ油脂肪酸メチルエステル、ヒマワリ油、ブドウ油、ベイベリーロウ、ホホバ油、水添ホホバエステル、マカデミアナッツ油、ミツロウ、ミンク油、綿実油、綿ロウ、モクロウ、モクロウ核油、モンタンロウ、ヤシ油、硬化ヤシ油、トリヤシ油脂肪酸グリセライド、羊脂、落花生油、ラノリン、液状ラノリン、還元ラノリン、ラノリンアルコール、硬質ラノリン、酢酸ラノリン、ラノリン脂肪酸イソプロピル、POEラノリンアルコールエーテル、POEラノリンアルコールアセテート、ラノリン脂肪酸ポリエチレングリコール、POE水素添加ラノリンアルコールエーテル、POEコレステロールエーテル、モノステアリルグリセリンエーテルバチルアルコール、モノオレイルグリセリルエーテルセラキルアルコール、卵黄油等が挙げられる。但し、POEはポリオキシエチレンを意味する。フッ素系油としては、パーフルオロポリエーテル、パーフルオロデカリン、パーフルオロオクタン等が挙げられる。本発明の化粧料中のB油剤の配合量は特に限定されるものではないが、0.1~90重量質量の範囲内で配合することが好ましく、0.5~70重量質量がより好ましく、1~50重量質量が更により好ましく、5~25重量質量が特に好ましい。また、本発明の化粧料及び前記油性組成物中のB油剤とA成分との配合比、B/Aの重量比は、0.01~100の範囲にあることが好ましく、0.1~50のであることがより好ましい。これは、B成分の配合量が多くなりすぎるとA成分の効果が低下するためである。本発明の化粧料は少なくとも1種のC界面活性剤を含むことが好ましい。C界面活性剤の種類は限定されるものではないが、C1アニオン性界面活性剤、C2カチオン性界面活性剤、C3ノニオン性界面活性剤、C4両性界面活性剤、及び、C5半極性界面活性剤からなる群から選択される少なくとも1種とすることができる。C1アニオン性界面活性剤としては、飽和又は不飽和脂肪酸塩例えば、ラウリン酸ナトリウム、ステアリン酸ナトリウム、オレイン酸ナトリウム、リノレン酸ナトリウム等、アルキル硫酸塩、アルキルベンゼンスルホン酸例えば、ヘキシルベンゼンスルホン酸、トクチルベンゼンスルホン酸、ドデシルベンゼンスルホン酸等及びその塩、ポリオキシアルキレンアルキルエーテル硫酸塩、ポリオキシアルキレンアルケニルエーテル硫酸塩、ポリオキシエチレンアルキル硫酸エステル塩、スルホコハク酸アルキルエステル塩、ポリオキシアルキレンスルホコハク酸アルキルエステル塩、ポリオキシアルキレンアルキルフェニルエーテル硫酸塩、アルカンスルホン酸塩、オクチルトリメチルアンモニウムヒドロキシド、ドデシルトリメチルアンモニウムヒドロキシド、アルキルスルホネート、ポリオキシエチレンアルキルフェニルエーテル硫酸塩、ポリオキシアルキレンアルキルエーテル酢酸塩、アルキルリン酸塩、ポリオキシアルキレンアルキルエーテルリン酸塩、アシルグルタミン酸塩、α-アシルスルホン酸塩、アルキルスルホン酸塩、アルキルアリルスルホン酸塩、α-オレフィンスルホン酸塩、アルキルナフタレンスルホン酸塩、アルカンスルホン酸塩、アルキル又はアルケニル硫酸塩、アルキルアミド硫酸塩、アルキル又はアルケニルリン酸塩、アルキルアミドリン酸塩、アルキロイルアルキルタウリン塩、N-アシルアミノ酸塩、スルホコハク酸塩、アルキルエーテルカルボン酸塩、アミドエーテルカルボン酸塩、α-スルホ脂肪酸エステル塩、アラニン誘導体、グリシン誘導体、アルギニン誘導体が例示される。塩としてはナトリウム塩等のアルカリ金属塩、マグネシウム塩等のアルカリ土類金属塩、トリエタノールアミン塩等のアルカノールアミン塩、更にはアンモニウム塩が挙げられる。C2カチオン性界面活性剤としては、塩化アルキルトリメチルアンモニウム、塩化ステアリルトリメチルアンモニウム、塩化ラウリルトリメチルアンモニウム、塩化セチルトリメチルアンモニウム、塩化牛脂アルキルトリメチルアンモニウム、塩化ベヘニルトリメチルアンモニウム、臭化ステアリルトリメチルアンモニウム、臭化ベヘニルトリメチルアンモニウム、塩化ジステアリルジメチルアンモニウム、塩化ジココイルジメチルアンモニウム、塩化ジオクチルジメチルアンモニウム、塩化ジPOEオレイルメチルアンモニウム2EO、塩化ベンザルコニウム、塩化アルキルベンザルコニウム、塩化アルキルジメチルベンザルコニウム、塩化ベンゼトニウム、塩化ステアリルジメチルベンジルアンモニウム、ラノリン誘導四級アンモニウム塩、ステアリン酸ジエチルアミノエチルアミド、ステアリン酸ジメチルアミノプロピルアミド、塩化ベヘニン酸アミドプロピルジメチルヒドロキシプロピルアンモニウム、塩化ステアロイルコラミノホルミルメチルピリジニウム、塩化セチルピリジニウム、塩化トール油アルキルベンジルヒドロキシエチルイミダゾリニウム、ベンジルアンモニウム塩が例示される。C3ノニオン性界面活性剤としては、ポリオキシアルキレンエーテル類、ポリオキシアルキレンアルキルエーテル類、ポリオキシアルキレン脂肪酸エステル類、ポリオキシアルキレン脂肪酸ジエステル類、ポリオキシアルキレン樹脂酸エステル類、ポリオキシアルキレン硬化ヒマシ油類、ポリオキシアルキレンアルキルフェノール類、ポリオキシアルキレンアルキルフェニルエーテル類、ポリオキシアルキレンフェニルフェニルエーテル類、ポリオキシアルキレンアルキルエステル類、ポリオキシアルキレンアルキルエステル類、ソルビタン脂肪酸エステル、ポリオキシアルキレンソルビタンアルキルエステル類、ポリオキシアルキレンソルビタン脂肪酸エステル類、ポリオキシアルキレンソルビット脂肪酸エステル類、ポリオキシアルキレングリセリン脂肪酸エステル類、ポリグリセリンアルキルエーテル類、ポリグリセリン脂肪酸エステル類、ショ糖脂肪酸エステル類、脂肪酸アルカノールアミド、アルキルグルコシド類、ポリオキシアルキレン脂肪酸ビスフェニルエーテル類、ポリプロピレングリコール、ジエチレングリコール、ポリオキシアルキレン変性シリコーン、ポリグリセリル変性シリコーン、グリセリル変性シリコーン、フッ素系界面活性剤、ポリオキシエチレンポリオキシプロピレンブロックポリマー、アルキルポリオキシエチレンポリオキシプロピレンブロックポリマーエーテルが例示される。ポリオキシアルキレン変性シリコーン、ポリグリセリル変性シリコーン、グリセリル変性シリコーンは、アルキル分岐、直鎖シリコーン分岐、シロキサンデンドリマー分岐等が親水基と同時に必要に応じ施されていているものも好適に用いることができる。なお、B油剤として既述した有機変性シリコーンは油剤としての側面に加え、その構造によっては、ノニオン系乳化剤としての側面を有している。すなわち、分子内に親水性部分と疎水性部分を有するポリオキシアルキレン変性シリコーン、ポリグリセリル変性シリコーン、グリセリル変性シリコーン、キシリトール変性シリコーン、糖アルコール変性シリコーン等の有機変性シリコーン油はノニオン系界面活性剤としての機能を有している。更に、A成分自身もそのその機能を有している。これらは、C3ノニオン性界面活性剤の安定性を向上させる助剤として機能して、製剤全体としての安定性を改善できる場合があるので、併用することができる。特に毛髪化粧料においては、水溶性のポリエーテル変性シリコーン直鎖ブロックABn型ポリエーテル変性シリコーン、直鎖ブロックABn型アミノポリエーテル変性シリコーン等を含む、ポリグリセリル変性シリコーン、グリセリル変性シリコーン、キシリトール変性シリコーン、糖アルコール変性シリコーン等は、濯ぎ時に髪に滑らかな指通り性を付与することができ、感触向上の点でも好適に配合できる。C4両性界面活性剤としては、イミダゾリン型、アミドベタイン型、アルキルベタイン型、アルキルアミドベタイン型、アルキルスルホベタイン型、アミドスルホベタイン型、ヒドロキシスルホベタイン型、カルボベタイン型、ホスホベタイン型、アミノカルボン酸型、アミドアミノ酸型両性界面活性剤が例示される。具体的には、2-ウンデシル-N,N,N-ヒドロキシエチルカルボキシメチル-2-イミダゾリンナトリウム、2-ココイル-2-イミタゾリニウムヒドロキサイド-1-カルボキシエチロキシ2ナトリウム塩等のイミダゾリン型両性界面活性剤;ラウリルジメチルアミノ酢酸ベタイン、ミリスチルベタイン等のアルキルベタイン型両性界面活性剤;ヤシ油脂肪酸アミドプロピルジメチルアミノ酢酸ベタイン、パーム核油脂肪酸アミドプロピルジメチルアミノ酢酸ベタイン、牛脂脂肪酸アミドプロピルジメチルアミノ酢酸ベタイン、硬化牛脂脂肪酸アミドプロピルジメチルアミノ酢酸ベタイン、ラウリン酸アミドプロピルジメチルアミノ酢酸ベタイン、ミリスチン酸アミドプロピルジメチルアミノ酢酸ベタイン、パルミチン酸アミドプロピルジメチルアミノ酢酸ベタイン、ステアリン酸アミドプロピルジメチルアミノ酢酸ベタイン、オレイン酸アミドプロピルジメチルアミノ酢酸ベタイン等のアミドベタイン型両性界面活性剤;ヤシ油脂肪酸ジメチルスルホプロピルベタイン等のアルキルスルホベタイン型両性界面活性剤;ラウリルジメチルアミノヒドロキシスルホベタイン等のアルキルヒドロキシスルホベタイン型両性界面活性剤;ラウリルヒドロキシホスホベタイン等のホスホベタイン型両性界面活性剤;N-ラウロイル-N’-ヒドロキシエチル-N’-カルボキシメチルエチレンジアミンナトリウム、N-オレオイル-N’-ヒドロキシエチル-N’-カルボキシメチルエチレンジアミンナトリウム、N-ココイル-N’-ヒドロキシエチル-N’-カルボキシメチルエチレンジアミンナトリウム、N-ラウロイル-N’-ヒドロキシエチル-N’-カルボキシメチルエチレンジアミンカリウム、N-オレオイル-N’-ヒドロキシエチル-N’-カルボキシメチルエチレンジアミンカリウム、N-ラウロイル-N-ヒドロキシエチル-N’-カルボキシメチルエチレンジアミンナトリウム、N-オレオイル-N-ヒドロキシエチル-N’-カルボキシメチルエチレンジアミンナトリウム、N-ココイル-N-ヒドロキシエチル-N’-カルボキシメチルエチレンジアミンナトリウム、N-ラウロイル-N-ヒドロキシエチル-N’,N’-ジカルボキシメチルエチレンジアミンモノナトリウム、N-オレオイル-N-ヒドロキシエチル-N’.N’-ジカルボキシメチルエチレンジアミンモノナトリウム、N-ココイル-N-ヒドロキシエチル-N’,N’-ジカルボキシメチルエチレンジアミンモノナトリウム、N-ラウロイル-N-ヒドロキシエチル-N’,N’-ジカルボキシメチルエチレンジアミンジナトリウム、N-オレオイル-N-ヒドロキシエチル-N’,N’-ジカルボキシメチルエチレンジアミンジナトリウム、N-ココイル-N-ヒドロキシエチル-N’,N’-ジカルボキシメチルエチレンジアミンジナトリウム等のアミドアミノ酸型両性界面活性剤が例示される。C5半極性界面活性剤としては、アルキルアミンオキサイド型界面活性剤、アルキルアミンオキサイド、アルキルアミドアミンオキサイド、アルキルヒドロキシアミンオキサイド等が例示され、炭素数10~18のアルキルジメチルアミンオキサイド、炭素数8~18のアルコキシエチルジヒドロキシエチルアミンオキサイド等が好ましく用いられる。具体的には、ドデシルジメチルアミンオキサイド、ジメチルオクチルアミンオキサイド、ジエチルデシルアミンオキサイド、ビス-2-ヒドロキシエチルドデシルアミンオキサイド、ジプロピルテトラデシルアミンオキサイド、メチルエチルへキサデシルアミンオキサイド、ドデシルアミドプロピルジメチルアミンオキサイド、セチルジメチルアミンオキサイド、ステアリルジメチルアミンオキサイド、タロウジメチルアミンオキサイド、ジメチル-2-ヒドロキシオクタデシルアミンオキサイド、ラウリルジメチルアミンオキシド、ミリスチルジメチルアミンオキシド、ステアリルジメチルアミンオキシド、イソステアリルジメチルアミンオキシド、ヤシ脂肪酸アルキルジメチルアミンオキシド、カプリル酸アミドプロピルジメチルアミンオキシド、カプリン酸アミドプロピルジメチルアミンオキシド、ラウリン酸アミドプロピルジメチルアミンオキシド、ミリスチン酸アミドプロピルジメチルアミンオキシド、パルミチン酸アミドプロピルジメチルアミンオキシド、ステアリン酸アミドプロピルジメチルアミンオキシド、イソステアリン酸アミドプロピルジメチルアミンオキシド、オレイン酸アミドプロピルジメチルアミンオキシド、リシノレイン酸アミドプロピルジメチルアミンオキシド、12-ヒドロキシステアリン酸アミドプロピルジメチルアミンオキシド、ヤシ脂肪酸アミドプロピルジメチルアミンオキシド、パーム核油脂肪酸アミドプロピルジメチルアミンオキシド、ヒマシ油脂肪酸アミドプロピルジメチルアミンオキシド、ラウリン酸アミドエチルジメチルアミンオキシド、ミリスチン酸アミドエチルジメチルアミンオキシド、ヤシ脂肪酸アミドエチルジメチルアミンオキシド、ラウリン酸アミドエチルジエチルアミンオキシド、ミリスチン酸アミドエチルジエチルアミンオキシド、ヤシ脂肪酸アミドエチルジエチルアミンオキシド、ラウリン酸アミドエチルジヒドロキシエチルアミンオキシド、ミリスチン酸アミドエチルジヒドロキシエチルアミンオキシド、及びヤシ脂肪酸アミドエチルジヒドロキシエチルアミンオキシドが例示される。本発明の化粧料中のC界面活性剤の配合量は特に限定されるものではないが、洗浄特性の改善のために、例えば、化粧料組成物の0.1~90重量質量の範囲内で配合することができ、1~50質量の範囲が好ましい。洗浄性の観点からは、5~25重量質量の界面活性剤を配合することが更に好ましい。アルコール本発明の化粧料は少なくとも1種のDアルコールを更に含むことが好ましい。Dアルコールとしては、1種又は2種以上の多価アルコール及び/又は低級一価アルコールを用いることができる。低級アルコールとしては、エタノール、イソプロパノール、n-プロパノール、t-ブタノール、sec-ブタノール等が例示され、エタノールが好ましい。多価アルコールとしては、1,3-プロパンジオール、1,3-ブチレングリコール、1,2-ブチレングリコール、プロピレングリコール、トリメチレングリコール、テトラメチレングリコール、2,3-ブチレングリコール、ペンタメチレングリコール、2-ブテン-1,4-ジオール、ジブチレングリコール、ペンチルグリコール、ヘキシレングリコール、オクチレングリコール等の2価アルコール、グリセリン、トリメチロールプロパン、1,2,6-ヘキサントリオール等の3価アルコール、ペンタエリスリトール、キシリトール等の4価以上の多価アルコール、ソルビトール、マンニトール、マルチトール、マルトトリオース、ショ糖、エリトリトール、グルコース、フルクトース、デンプン分解物、マルトース、キシリトース、デンプン分解糖還元アルコール等の糖アルコールが挙げられる。更に、これら低分子多価アルコールのほかに、ジエチレングリコール、ジプロピレングリコール、トリエチレングリコール、ポリプロピレングリコール、テトラエチレングリコール、ジグリセリン、ポリエチレングリコール、トリグリセリン、テトラグリセリン、ポリグリセリン等の多価アルコール重合体等が例示される。中でも、1,3-プロパンジオール、1,3-ブチレングリコール、ソルビトール、ジプロピレングリコール、グリセリン、ポリエチレングリコールが特に好ましい。Dアルコールの配合量は、本発明の化粧料全体の0.1~50重量質量の範囲が好適である。アルコールは化粧料の保存安定性を改善する目的で、化粧料全体の5~30重量質量程度配合することができ、本発明の好ましい実施の一形態である。水溶性高分子本発明の化粧料は少なくとも1種のE水溶性高分子を含むことが好ましい。E水溶性高分子は、所望の剤形の化粧料を調製し、毛髪等に対する感触、コンディショニング効果の改善等の化粧料の使用感を向上させる目的で配合される。E水溶性高分子としては、通常の化粧料に使用されるものであれば、両性、カチオン性、アニオン性、非イオン性、水膨潤性粘土鉱物のいずれであっても用いることができ、1種類又は2種類以上のE水溶性高分子を併用することもできる。これらのE水溶性高分子は、含水成分の増粘効果を有するため、特にゲル状の含水毛髪化粧料、油中水型エマルジョン毛髪化粧料、水中油型エマルジョン毛髪化粧料を得る場合に有用である。天然の水溶性高分子としては、例えば、アラビアガム、トラガカントガム、ガラクタン、グアーガム、キャロブガム、カラヤガム、カラギーナン、ペクチン、カンテン、クインスシードマルメロ、アルゲコロイドカッソウエキス、デンプンコメ、トウモロコシ、バレイショ、コムギ、グリチルリチン酸等の植物系高分子、キサンタンガム、デキストラン、サクシノグルカン、プルラン等の微生物系高分子、コラーゲン、カゼイン、アルブミン、ゼラチン等の動物系高分子が挙げられる。また、半合成の水溶性高分子としては、例えば、カルボキシメチルデンプン、メチルヒドロキシプロピルデンプン等のデンプン系高分子、メチルセルロース、ニトロセルロース、エチルセルロース、メチルヒドロキシプロピルセルロース、ヒドロキシエチルセルロース、セルロース硫酸ナトリウム、ヒドロキシプロピルセルロース、カルボキシメチルセルロースナトリウムCMC、結晶セルロース、セルロース末等のセルロース系高分子、アルギン酸ナトリウム、アルギン酸プロピレングリコールエステル等のアルギン酸系高分子が挙げられる。合成の水溶性高分子としては、例えば、ポリビニルアルコール、ポリビニルメチルエーテル系高分子、ポリビニルピロリドン、カルボキシビニルポリマーCARBOPOL940941;日本ルーブリゾール社等のビニル系高分子、ポリエチレングリコール20,000、ポリエチレングリコール6,000、ポリエチレングリコール4,000等のポリオキシエチレン系高分子、ポリオキシエチレンポリオキシプロピレン共重合体、PEG/PPGメチルエーテル等の共重合体系高分子、ポリアクリル酸ナトリウム、ポリエチルアクリレート、ポリアクリルアミド等のアクリル系高分子、ポリエチレンイミン、カチオンポリマー等が例示される。水膨潤性粘土鉱物は無機系水溶性高分子であって、三層構造を有するコロイド含有ケイ酸アルミニウムの一種であり、具体的には、ベントナイト、モンモリロナイト、パイデライト、ノントロナイト、サポナイト、ヘクトライト、ケイ酸アルミニウムマグネシウム、無水ケイ酸が例示され、これらは天然物及び合成物のいずれであってもよい。毛髪化粧料に好適に配合できる成分として、特に、E1カチオン性の水溶性高分子を挙げることができる。E1カチオン性水溶性高分子としては、具体的に、第4級窒素変性ポリサッカライド例えば、カチオン変性セルロース、カチオン変性ヒドロキシエチルセルロース、カチオン変性グアーガム、カチオン変性ローカストビーンガム、カチオン変性デンプン等、塩化ジメチルジアリルアンモニウム誘導体例えば、塩化ジメチルジアリルアンモニウムアクリルアミド共重合体、ポリ塩化ジメチルメチレンピペリジニウム等、ビニルピロリドン誘導体例えば、ビニルピロリドンジメチルアミノエチルメタクリル酸共重合体塩、ビニルピロリドンメタクリルアミドプロピルトリメチルアンモニウムクロライド共重合体、ビニルピロリドン塩化メチルビニルイミダゾリウム共重合体等、メタクリル酸誘導体例えば、メタクリロイルエチルジメチルベタイン塩化メタクリロイルエチルトリメチルアンモニウムメタクリル酸2-ヒドロキシエチル共重合体、メタクリロイルエチルジメチルベタイン塩化メタクリロイルエチルトリメチルアンモニウムメタクリル酸メトキシポリエチレングリコール共重合体等が例示される。また、毛髪化粧料に好適に配合できる成分として、E2両性の水溶性高分子を挙げることができる。E2両性水溶性高分子としては、具体的には、両性化デンプン、塩化ジメチルジアリルアンモニウム誘導体例えば、アクリルアミドアクリル酸塩化ジメチルジアリルアンモニウム共重合体、アクリル酸塩化ジメチルジアリルアンモニウム共重合体、メタクリル酸誘導体例えば、ポリメタクリロイルエチルジメチルベタイン、メタクリロイルオキシエチルカルボキシベタイン/メタクリル酸アルキルコポリマー、オクチルアクリルアミド/アクリル酸ヒドロキシプロピル/メタクリル酸ブチルアミノエチルコポリマー、N-メタクリロイルオキシエチルN,N-ジメチルアンモニウム-α-メチルカルボキシベタインメタクリル酸アルキル共重合体等が例示される。本発明の化粧料におけるE水溶性高分子の配合量は当該化粧料の種類及び目的に応じて適宜選択することができるが、化粧料に対して、0.01~5.0重量質量の範囲が好ましく、特に優れた使用感を得るには、0.1~3.0重量質量の範囲がより好ましい。水溶性高分子の配合量が前記上限を超えると、化粧料の種類によっては、毛髪等に対してごわごわした感触が残る場合があり、前記下限未満では、増粘効果、コンディショニング効果等の有利な技術的効果が十分に実現できない場合がある。[増粘剤ゲル化剤]本発明の化粧料は少なくとも1種のF増粘剤ゲル化剤を更に含むことが好ましい。水系の増粘、ゲル化剤としては前記したE成分の水溶性高分子が好ましく用いられる他、油溶性の増粘ゲル化剤としては、例えば、アルミニウムステアレート、マグネシウムステアレート、ジンクミリステート等の金属セッケン、N-ラウロイル-L-グルタミン酸、α、γ-ジ-n-ブチルアミン等のアミノ酸誘導体、デキストリンパルミチン酸エステル、デキストリンステアリン酸エステル、デキストリン2-エチルヘキサン酸パルミチン酸エステル等のデキストリン脂肪酸エステル、ショ糖パルミチン酸エステル、ショ糖ステアリン酸エステル等のショ糖脂肪酸エステル、モノベンジリデンソルビトール、ジベンジリデンソルビトール等のソルビトールのベンジリデン誘導体等が挙げられる。これらは必要に応じて1種又は2種以上用いることができる。F増粘剤ゲル化剤として、有機変性粘土鉱物を使用してもよい。有機変性粘度鉱物は、前記油溶性増粘剤ゲル化剤と同様に、油剤の増粘ゲル化剤として用いることができる。かかる有機変性粘土鉱物としては、例えば、ジメチルベンジルドデシルアンモニウムモンモリロナイトクレー、ジメチルジオクタデシルアンモニウムモンモリナイトクレー、ジメチルアルキルアンモニウムヘクトライト、ベンジルジメチルステアリルアンモニウムヘクトライト、塩化ジステアリルジメチルアンモニウム処理ケイ酸アルミニウムマグネシウム等が挙げられる。これらの市販品としては、ベントン27ベンジルジメチルステアリルアンモニウムクロライド処理ヘクトライト:ナショナルレッド社製、ベントン38ジステアリルジメチルアンモニウムクロライド処理ヘクトライト:ナショナルレッド社製等がある。なお、B油剤として既述した有機変性シリコーンは油剤としての側面に加え、その構造によっては、F増粘剤ゲル化剤としての側面を有している。具体的には、既述のポリアミド変性シリコーン例えば、東レダウコーニング社製2-8178Gellant、後述の架橋性オルガノポリシロキサン、アミノ酸誘導体セグメント含有シロキサンポリマー例えば、特開2002080599、シリル化シリカ例えば、東レダウコーニング社製VM-2260、VM-2270、高重合ポリエーテル変性シリコーン例えば、東レダウコーニング社製BY11-030、高重合キシリトール変性シリコーン、高重合ポリグリセリル変性シリコーン例えば、特開2011126854等がある。本発明の化粧料におけるF増粘剤ゲル化剤の使用量は、特に限定されるものではないが、例えば、油剤100重量質量部に対して、0.5~50重量質量部となる範囲が好ましく、1~30重量質量部となる範囲がより好ましい。化粧料全体に占める割合としては、0.01~30重量質量が好ましく。0.1~20重量質量がより好ましく、1~10重量質量が更により好ましい。本発明の化粧料中の油剤を増粘又はゲル化することにより、化粧料の粘度や固さを適度とし、その外観、配合性、使用感を向上することができ、また所望の剤型化粧料の形態で実施することができる。一例として、ペースト状又はゲル状の化粧料剤型が挙げられる。F増粘剤ゲル化剤を使用すると、全体的に油っぽさ油っぽいベタベタした感触を更に抑制し、また、保持性を更に改善できるという品質上の利点がある。粉体本発明の化粧料はG粉体を更に含むことができる。本発明における粉体は、化粧料の成分として一般に使用されるものであり、白色及び着色顔料、並びに、体質顔料を含む。白色及び着色顔料は化粧料の着色等に使用され、一方、体質顔料は、化粧料の感触改良等に使用される。本発明におけるG粉体としては、化粧料に通常使用される白色及び着色顔料、並びに、体質顔料を特に制限なく使用することができる。1種類又は2種類以上の粉体を配合することが好ましい。G粉体の形状球状、棒状、針状、板状、不定形状、紡錘状等、粒子径煙霧状、微粒子、顔料級等、及び、粒子構造多孔質、無孔質等は何ら限定されるものではないが、平均一次粒子径が1nm~100μmの範囲にあることが好ましい。G粉体としては、例えば、無機粉体、有機粉体、界面活性剤金属塩粉体金属石鹸、有色顔料、パール顔料、金属粉末顔料等が挙げられ、更に、これらを複合化したものも使用することができる。具体的には、無機粉体としては、酸化チタン、酸化ジルコニウム、酸化亜鉛、酸化セリウム、酸化マグネシウム、硫酸バリウム、硫酸カルシウム、硫酸マグネシウム、炭酸カルシウム、炭酸マグネシウム、タルク、マイカ、カオリン、セリサイト、白雲母、合成雲母、金雲母、紅雲母、黒雲母、リチア雲母、ケイ酸、無水ケイ酸、ケイ酸アルミニウム、ケイ酸ナトリウム、ケイ酸ナトリウムマグネシウム、ケイ酸マグネシウム、ケイ酸アルミニウムマグネシウム、ケイ酸カルシウム、ケイ酸バリウム、ケイ酸ストロンチウム、タングステン酸金属塩、ヒドロキシアパタイト、バーミキュライト、ハイジライト、ベントナイト、モンモリロナイト、ヘクトライト、ゼオライト、セラミックスパウダー、第二リン酸カルシウム、アルミナ、水酸化アルミニウム、窒化ホウ素、窒化ボロン等;有機粉体としては、ポリアミドパウダー、ポリエステルパウダー、ポリエチレンパウダー、ポリプロピレンパウダー、ポリスチレンパウダー、ポリウレタンパウダー、ベンゾグアナミンパウダー、ポリメチルベンゾグアナミンパウダー、ポリテトラフルオロエチレンパウダー、ポリメチルメタクリレートパウダー、セルロース、シルクパウダー、ナイロンパウダー、12ナイロン、6ナイロン、シリコーンパウダー、ポリメチルシルセスキオキサン球状粉体、スチレンアクリル酸共重合体、ジビニルベンゼンスチレン共重合体、ビニル樹脂、尿素樹脂、フェノール樹脂、フッ素樹脂、ケイ素樹脂、アクリル樹脂、メラミン樹脂、エポキシ樹脂、ポリカーボネイト樹脂、微結晶繊維粉体、デンプン末、ラウロイルリジン等;界面活性剤金属塩粉体としては、ステアリン酸亜鉛、ステアリン酸アルミニウム、ステアリン酸カルシウム、ステアリン酸マグネシウム、ミリスチン酸亜鉛、ミリスチン酸マグネシウム、パルミチン酸亜鉛、ラウリン酸亜鉛、セチルリン酸亜鉛、セチルリン酸カルシウム、セチルリン酸亜鉛ナトリウム等;有色顔料としては、ベンガラ、酸化鉄、水酸化鉄、チタン酸鉄の無機赤色顔料、γー酸化鉄等の無機褐色系顔料、黄酸化鉄、黄土等の無機黄色系顔料、黒酸化鉄、カーボンブラック等の無機黒色顔料、マンガンバイオレット、コバルトバイオレット等の無機紫色顔料、水酸化クロム、酸化クロム、酸化コバルト、チタン酸コバルト等の無機緑色顔料、紺青、群青等の無機青色系顔料、赤色3号、赤色104号、赤色106号、赤色201号、赤色202号、赤色204号、赤色205号、赤色220号、赤色226号、赤色227号、赤色228号、赤色230号、赤色401号、赤色505号、黄色4号、黄色5号、黄色202号、黄色203号、黄色204号、黄色401号、青色1号、青色2号、青色201号、青色404号、緑色3号、緑色201号、緑色204号、緑色205号、橙色201号、橙色203号、橙色204号、橙色206号、橙色207号等のタール系色素をレーキ化したもの、カルミン酸、ラッカイン酸、カルサミン、ブラジリン、クロシン等の天然色素をレーキ化したもの等;パール顔料としては、酸化チタン被覆雲母、雲母チタン、酸化鉄処理雲母チタン、酸化チタン被覆マイカ、オキシ塩化ビスマス、酸化チタン被覆オキシ塩化ビスマス、酸化チタン被覆タルク、魚鱗箔、酸化チタン被覆着色雲母等;金属粉末顔料としては、アルミニウム、金、銀、銅、白金、ステンレス等の金属粉末が挙げられる。更に、これらのG粉体は、その一部又は全部が撥水化処理、親水化処理等の表面処理を施されていることが特に好ましい。なお、これらの粉体同士を複合化してもよい。また、一般油剤、A成分以外のシリコーン化合物、フッ素化合物、界面活性剤、増粘剤等で表面処理が施されたものも使用することができ、必要に応じて1種又は2種以上を用いることができる。撥水化処理は、特に限定されるものではないが、G粉体を各種の撥水化表面処理剤で処理することが挙げられ、例えばメチルハイドロジェンポリシロキサン処理、シリコーンレジン処理、シリコーンガム処理、アクリルシリコーン処理、フッ素化シリコーン処理等のオルガノシロキサン処理;ステアリン酸亜鉛処理等の金属石鹸処理;シランカップリング剤処理、アルキルシラン処理等のシラン処理;パーフルオロアルキルシラン、パーフルオロアルキルリン酸エステル塩、パーフルオロポリエーテル処理等のフッ素化合物処理;NラウロイルLリジン処理等のアミノ酸処理;スクワラン処理等の油剤処理;アクリル酸アルキル処理等のアクリル処理等が挙げられ、これらの2種以上を組み合わせて使用することも可能である。G粉体としてシリコーンエラストマー粉体を使用することもできる。シリコーンエラストマー粉体は、主としてジオルガノシロキシ単位D単位からなる直鎖状ジオルガノポリシロキサンの架橋物であり、側鎖若しくは末端に珪素結合水素原子を有するオルガノハイドロジェンポリシロキサンと側鎖若しくは末端にアルケニル基等の不飽和炭化水素基を有するジオルガノポリシロキサンを、ヒドロシリル化反応触媒下で架橋反応させることによって好適に得ることができる。シリコーンエラストマー粉体は、T単位及びQ単位からなるシリコーン樹脂粉体に比して、柔らかく、弾力があり、また、吸油性に優れるため、肌上の油脂を吸収し、化粧崩れを防ぐことができる。シリコーンエラストマー粉体は、球状、扁平状、不定形状等種々の形状を取りうる。シリコーンエラストマー粉体は油分散体の形態であってもよい。本発明の化粧料には、粒子形状を有するシリコーンエラストマー粉体であり、電子顕微鏡を用いた観察による一次粒子径及び/又はレーザー回析/散乱法で測定された平均一次粒子径が0.1~50μmの範囲に入り、且つ、一次粒子の形状が球状のシリコーンエラストマー粉体を好適に配合することができる。シリコーンエラストマー粉体を構成するシリコーンエラストマーは、JISK6253加硫ゴム及び熱可塑性ゴムの硬さ試験方法のタイプAデュロメータによる硬さが80以下のものが好ましく、65以下のものがより好ましい。なお、シリコーンエラストマー粉体は水分散液の形態として本発明の化粧料で使用することができる。このような水分散液の市販品としては、例えば東レダウコーニング社製のBY29-129、PF-2001PIFEmulsion等が挙げられる。これらのシリコーンエラストマー粉体の水系分散体=サスペンジョンを配合することにより、本発明の化粧料、特に水中油型エマルジョン形態の化粧料の使用感を更に改善することができる。シリコーンエラストマー粉体はシリコーンレジン、シリカ等による表面処理が任意に施されていていてもよい。前記表面処理としては、例えば、特開平2-243612号公報、特開平8-12545号公報、特開平8-12546号公報、特開平8-12524号公報、特開平9-241511号公報、特開平10-36219号公報、特開平11-193331号公報、特開2000-281523号公報等に記載されているものが挙げられる。なお、シリコーンエラストマー粉体としては、化粧料種別配合成分規格収載の架橋型シリコーン末が該当する。シリコーンエラストマー粉体の市販品としては、例えば東レダウコーニング社製のトレフィルE-506S、トレフィルE-508、9701CosmeticPowder、9702Powder等が挙げられる。これらのシリコーンエラストマー粉体は表面処理がされていてもよく、表面処理剤の例としては、メチルハイドロジェンポリシロキサン、シリコーンレジン、金属石鹸、シランカップリング剤、シリカ、酸化チタン等の無機酸化物、パーフルオロアルキルシラン、パーフルオロアルキルリン酸エステル塩等のフッ素化合物が挙げられる。本発明の化粧料中のG粉体の配合量は、特に限定されるものではないが、化粧料全体の0.1~50重量質量の範囲が好適であり、1~30重量質量の範囲がより好適であり、5~15重量質量の範囲が更により好適である。固形状シリコーン樹脂又は架橋性オルガノポリシロキサン本発明の化粧料は、H固形状シリコーン樹脂又は架橋性オルガノポリシロキサンを更に含むことができる。固形状シリコーン樹脂又は架橋性オルガノポリシロキサンは室温において水に対して全く溶解しないか、水100gに対する該成分の溶解度が1重量質量未満であるような疎水性のものが好ましい。H固形状シリコーン樹脂とは、高度の分岐状構造、網状構造又は籠状構造を有するオルガノポリシロキサンであり、常温で固形状である。本発明の目的に反しない限り、通常化粧料に用いられるシリコーン樹脂であればいずれのものでも使用可能である。固形状シリコーン樹脂は、球状パウダー、燐片状パウダー、針状パウダー、平板フレーク状パウダー一般に板状と理解される外観及び粒子のアスペクト比を有する板状パウダーを含む等の粒子であってもよく、特に、後述するモノオルガノシロキシ単位T単位及び/又はシロキシ単位Q単位を含有するシリコーン樹脂パウダーが好適に用いられる。A成分と共にH固形状シリコーン樹脂を配合した場合、B油剤との相溶性及び均一分散性が改善されると共に、H固形状シリコーン樹脂の配合に伴う塗布部分への均一な密着性といった使用感の改善効果が得られる点で有用である。H固形状シリコーン樹脂には、例えば、トリオルガノシロキシ単位M単位オルガノ基はメチル基のみ、メチル基とビニル基若しくはフェニル基である、ジオルガノシロキシ単位D単位オルガノ基はメチル基のみ、メチル基とビニル基若しくはフェニル基である、モノオルガノシロキシ単位T単位オルガノ基はメチル基、ビニル基、又はフェニル基である及びシロキシ単位Q単位の任意の組み合わせからなるMQ樹脂、MDQ樹脂、MTQ樹脂、MDTQ樹脂、TD樹脂、TQ樹脂、TDQ樹脂がある。更には、トリメチルシロキシケイ酸、ポリアルキルシロキシケイ酸、ジメチルシロキシ単位含有トリメチルシロキシケイ酸、アルキルパーフルオロアルキルシロキシケイ酸が例示される。これらのシリコーン樹脂は油溶性であり、揮発性シリコーンに溶解しうるものが特に好ましい。特にフェニル基の含有量の高い高屈折率のフェニルシリコーン樹脂例えば、東レダウコーニング社製の217Flakeresin等は、容易にフレーク状のシリコーン樹脂パウダーとすることができ、毛髪化粧料に配合した場合、髪に輝きのある透明感を付与することができる。H架橋性オルガノポリシロキサンは、オルガノポリシロキサン鎖が、ポリエーテル単位、炭素原子数4~20のアルキレン単位又はオルガノポリシロキサン単位からなる架橋性成分等との反応により3次元的に架橋した構造のものが好ましい。H架橋性オルガノポリシロキサンは、具体的には、珪素結合水素原子を有するオルガノハイドロジェンポリシロキサンと、分子鎖の両末端に不飽和結合を有するポリエーテル化合物、分子中に1を超える二重結合を有する不飽和炭化水素、分子中に1を超える二重結合を有するオルガノポリシロキサンを付加反応させることにより得ることができる。ここで、架橋性オルガノポリシロキサンは、未反応の珪素結合水素原子、フェニル基等の芳香族炭化水素基、オクチル基等の炭素原子数6~30の長鎖アルキル基、ポリエーテル基、カルボキシル基、前記のカルボシロキサンデンドリマー構造を有するシリルアルキル基等の修飾性官能基を有していても有していなくてもよく、希釈性状等の物理的形態や製法等によらず制限なく使用できる。一例として、かかる架橋性オルガノポリシロキサンは、SiO2単位、HSiO1.5単位、RbSiO1.5単位、RbHSiO単位、Rb2SiO単位、Rb3SiO0.5単位及びRb2HSiO0.5単位ここで、Rbは脂肪族不飽和基を除く、置換若しくは非置換の炭素数1~30の一価炭化水素基であり、Rbの一部は炭素数8~30の一価炭化水素基であるからなる群から選択された構造単位で構成され、且つ、珪素原子に結合した水素原子を平均で1.5個以上分子中に含有するオルガノハイドロジェンポリシロキサンと、分子鎖両末端に不飽和炭化水素基を有するポリオキシアルキレン化合物、ポリグリセリン化合物若しくはポリグリシジルエーテル化合物等であるポリエーテル化合物、一般式:CH2=CH-CrH2r-CH=CH2式中、rは0~26の整数であるで表わされるα,ω-ジエンである不飽和炭化水素、又は、SiO2単位、CH2=CHSiO1.5単位、RcSiO1.5単位、RcCH2=CHSiO単位、Rc2SiO単位、Rc3SiO0.5単位及びRc2CH2=CHSiO0.5単位、ここでRcは脂肪族不飽和基を除く置換若しくは非置換の炭素数1~30の一価炭化水素基であるからなる群から選択された構造単位で構成され、且つ、分子中にケイ素原子に結合したビニル基を平均で1.5個以上含有するオルガノポリシロキサンから選ばれる架橋性成分とを付加反応させることにより得ることができる。なお、未反応の珪素原子結合水素原子に対して付加反応により、前記修飾性官能基を導入することができる。例えば、未反応の珪素原子結合水素原子を有する架橋性オルガノポリシロキサンに対して、1-ヘキセンを反応させることで、C6アルキル基であるヘキシル基が導入される。このような架橋性オルガノポリシロキサンであれば、希釈性状等の物理的形態や製法等によらず制限なく使用できるが、特に好ましいものとしては米国特許第5654362号中に記載されているα,ω-ジエン架橋シリコーンエラストマー市販品としては、DC9040SiliconeElastomerBlend,DC9041SiliconeElastomerBlend,DC9045SiliconeElastomerBlend,DC9046SiliconeElastomerBlend、米国ダウコーニング社製が挙げられる。同様に、部分架橋型オルガノポリシロキサン重合物として、INCI名InternationalNomenclatureCosmeticIngredientlabelingnamesでジメチコンビニルジメチコンクロスポリマー、ジメチコンフェニルビニルジメチコンクロスポリマー、PEG8~30C6~C30アルキルジメチコンクロスポリマー、ビニルジメチコン/C6~C30アルキルジメチコンクロスポリマー、ジメチコンポリグリセリンクロスポリマー等が挙げられる。ポリエーテル化合物により架橋されてなる、乳化性の架橋性オルガノポリシロキサンを成分として化粧料に配合した場合、A成分が分散剤として機能するので、均一な乳化系を形成できる利点がある。一方、オルガノポリシロキサン又はジエン等の不飽和炭化水素基により架橋されてなる、非乳化性の架橋性オルガノポリシロキサンを成分として毛髪化粧料に配合した場合、毛髪への密着感が改善される。更に、他の油剤との馴染みがよく、油系の全体が均一且つ安定に毛髪化粧料に配合することができる利点がある。H固形状シリコーン樹脂又は架橋性オルガノポリシロキサンは、その目的に応じて、1種類又は2種類以上を配合することができ、その目的及び配合の意図に応じて、化粧料全体の0.05~25重量質量の範囲内で配合することが好ましく、0.1~15重量質量の範囲内で配合することがより好ましい。アクリルシリコーンデンドリマーコポリマー本発明の化粧料は、Iアクリルシリコーンデンドリマーコポリマーを更に含むことができる。Iアクリルシリコーンデンドリマーコポリマーは、カルボシロキサンデンドリマー構造を側鎖に有するビニル系重合体であり、例えば、特許第4009382号公報特開2000-063225号公報中に記載されているビニル系重合体が、特に好ましく例示される。市販品としては、東レダウコーニング社製のFA4001CMSiliconeAcrylate、FA4002IDSiliconeAcrylate等が挙げられるが、その側鎖等に炭素原子数8~30、好適には炭素原子数14~22の長鎖アルキル基を有するアクリルシリコーンデンドリマーコポリマーであってもよい。かかるアクリルシリコーンデンドリマーコポリマーは単独で配合した場合、優れた造膜性を有するため、本発明の化粧料に配合することにより、塗布部に強固な塗膜を形成することができ、耐皮脂性や耐摩擦性等の持続性が大幅に改善される。A成分Iアクリルシリコーンデンドリマーコポリマーとを併用することにより、カルボシロキサンデンドリマー構造による強撥水性により、耐皮脂性等の表面保護特性が改善されると共に、毛穴等の凹凸を効果的に目立たなくできる利点がある。また、A成分は、Iアクリルシリコーンデンドリマーコポリマーを他の油剤に好適に馴染ませるため、例えば、毛髪の劣化を長時間にわたって抑制できる利点がある。Iアクリルシリコーンデンドリマーコポリマーの配合量は、その目的及び配合の意図に応じて適宜選択されるものであるが、化粧料全体の1~99重量質量の範囲内が好ましく、30~70重量質量の範囲内がより好ましい。紫外線防御成分本発明の化粧料は、J紫外線防御成分を更に含むことができる。J紫外線防御成分は室温において水に対して全く溶解しないか、水100gに対する該成分の溶解度が1重量質量未満であるような疎水性のものが好ましい。J紫外線防御成分は、紫外線を遮蔽乃至散乱する成分であり、無機系の紫外線防御成分と有機系の紫外線防御成分がある。本発明の化粧料が日焼け止め効果を有するべきものであれば、少なくとも1種の無機系又は有機系、特に有機系の紫外線防御成分を含有することが好ましい。無機系の紫外線防御成分は、前記の無機系の顔料粉体、金属粉末顔料等を紫外線散乱剤として配合するものであってもよく、酸化チタン、酸化亜鉛、酸化セリウム、低次酸化チタン、鉄ドープ酸化チタン等の金属酸化物、水酸化鉄等の金属水酸化物、板状酸化鉄、アルミニウムフレーク等の金属フレーク類、炭化珪素等のセラミック類が挙げられる。このうち、平均粒子径が1~100nmの範囲にある、粒状、板状、針状又は繊維状の微粒子金属酸化物及び微粒子金属水酸化物から選ばれる少なくとも一種であることが特に好ましい。これらの粉末は、従来公知の表面処理、例えばフッ素化合物処理パーフルオロアルキルリン酸エステル処理やパーフルオロアルキルシラン処理、パーフルオロポリエーテル処理、フルオロシリコーン処理、フッ素化シリコーン樹脂処理が好ましい、シリコーン処理メチルハイドロジェンポリシロキサン処理、ジメチルポリシロキサン処理、気相法テトラメチルテトラハイドロジェンシクロテトラシロキサン処理が好ましい、シリコーン樹脂処理トリメチルシロキシケイ酸処理が好ましい、ペンダント処理気相法シリコーン処理後にアルキル鎖等を付加する方法、シランカップリング剤処理、チタンカップリング剤処理、シラン処理片末端トリアルコキシ基変性オルガノポリシロキサン処理、アルキルシラン、やアルキルシラザン処理が好ましい、油剤処理、N-アシル化リジン処理、ポリアクリル酸処理、金属石鹸処理ステアリン酸やミリスチン酸塩が好ましい、アクリル樹脂処理、金属酸化物処理、マイブリッドMiBrid処理液状の表面処理剤と固形表面処理剤によるダブルコーティング等がされていることが好ましく、これらの処理の複数で処理されていることが好ましい。例えば、微粒子酸化チタン表面を酸化ケイ素やアルミナ等の金属酸化物で被覆した後、アルキルシランで表面処理すること等が挙げられる。表面処理量は、粉体に対して総計で0.1~50重量質量の範囲にあることが好ましい。有機系の紫外線防御成分は一般に親油性であり、例えば、パラアミノ安息香酸以下PABAと略す,PABAモノグリセリンエステル,N,N-ジプロポキシPABAエチルエステル,N,N-ジエトキシPABAエチルエステル,N,N-ジメチルPABAエチルエステル,N,N-ジメチルPABAブチルエステル、2―[4――2―ヒドロキシベンゾイル]安息香酸ヘキシルエステル商品名:ユビナールAプラス等の安息香酸系紫外線吸収剤、ホモメンチル-N-アセチルアントラニレート等のアントラニル酸系紫外線吸収剤、アミルサリシレート,メンチルサリシレート,ホモメンチルサリシレート,オクチルサリシレート,フェニルサリシレート,ベンジルサリシレート,p-イソプロパノールフェニルサリシレート等のサリチル酸系紫外線吸収剤、オクチルシンナメート,エチル-4-イソプロピルシンナメート,メチル-2,5-ジイソプロピルシンナメート,エチル-2,4-ジイソプロピルシンナメート,メチル-2,4-ジイソプロピルシンナメート,プロピル-p-メトキシシンナメート,イソプロピル-p-メトキシシンナメート,イソアミル-p-メトキシシンナメート,オクチル-p-メトキシシンナメート2-エチルヘキシル-p-メトキシシンナメート,2-エトキシエチル-p-メトキシシンナメート,シクロヘキシル-p-メトキシシンナメート,エチル-α-シアノ-β-フェニルシンナメート,2-エチルヘキシル-α-シアノ-β-フェニルシンナメート,グリセリルモノ-2-エチルヘキサノイル-ジパラメトキシシンナメート,3,4,5-トリメトキシ桂皮酸3-メチル-4-[メチルビストリメチルシロキシシリル]ブチル、ジメチコジエチルベンザルマロネート商品名:パルソールSLXINCI名:ポリシリコーン15等の桂皮酸系紫外線吸収剤、2,4-ジヒドロキシベンゾフェノン,2,2’-ジヒドロキシ-4-メトキシベンゾフェノン,2,2’-ジヒドロキシ-4,4’-ジメトキシベンゾフェノン,2,2’,4,4’-テトラヒドロキシベンゾフェノン,2-ヒドロキシ-4-メトキシベンゾフェノン,2-ヒドロキシ-4-メトキシ-4’-メチルベンゾフェノン,2ヒドロキシ-4メトキシベンゾフェノン-5-スルホン酸塩,4-フェニルベンゾフェノン,2-エチルヘキシル-4’-フェニル-ベンゾフェノン-2-カルボキシレート,ヒドロキシ-4-n-オクトキシベンゾフェノン,4-ヒドロキシ-3-カルボキシベンゾフェノン等のベンゾフェノン系紫外線吸収剤、3-4’-メチルベンジリデンd,l-カンファー、3-ベンジリデン-d,l-カンファー、ウロカニン酸、ウロカニン酸エチルエステル、2-フェニル-5-メチルベンゾキサゾール、2,2’-ヒドロキシ-5-メチルフェニルベンゾトリアゾール、2-2’-ヒドロキシ-5’-t-オクチルフェニルベンゾトリアゾール、2-2’-ヒドロキシ-5’-メチルフェニルベンゾトリアゾール、ジベンザラジン、ジアニソイルメタン、4-メトキシ-4’-t-ブチルジベンゾイルメタン、5-3,3-ジメチル-2-ノルボルニリデン-3-ペンタン-2-オン、2,2’-メチレンビス6-2H-ベンゾトリアゾール-2-イル-4-1,1,3,3-テトラメチルブチルフェノール{商品名:登録商標チノソルブM}等のベンゾトリアゾール系紫外線吸収剤、2,4,6トリス[4-でワックス状又はガム状を呈する高粘度のB油剤、及び、室温で液状のB油剤を併用することが好ましく、室温で5000mPas以上より好適には、10000mPas~固形状の高粘度油剤と、室温で5000mPas未満より好適には065~3000mPasの低粘度油剤を併用することが特に好ましい。また、E成分としては、ポリビニルピロリドン、カルボキシビニルポリマー等のビニル系高分子とその他の水溶性高分子の併用することも好適である。毛髪化粧料のうち、染毛用化粧料は、A成分のほか、K酸化染料及びL直接染料から選択される1種類以上の毛髪染毛成分を含有するものであり、特に、A成分を、これらの毛髪染毛成分と併用することにより、染毛成分の分散性、安定性を改善することができ、髪上の色持ち及び発色を良くし、色むらを解消するため、髪が美しく染め上がる利点がある。また、L直接染料を用いた場合には、所望により、比較的容易に洗い流すことができるという利点がある。本発明の化粧料の形態は特に限定されるものではなく、エマルジョン以外に、液状、クリーム状、固形状、ペースト状、ゲル状、粉末状、多層状、ムース状、スプレー状、シート状のいずれの形態もとることができる。以下に、本発明に関して実施例を挙げて説明するが、本発明は、これらによって限定されるものではない。なお、下記組成式において、Me3SiO基又は、Me3Si基をM、Me2SiO基をD、MeHSiO基をMH、MeHSiO基をDHと表記する。なお、Meはメチル基を表す。[実施例1]<オルガノポリシロキサン1の合成>反応器中に、平均組成式M-D150-DH10-Mで表されるメチルハイドロジェンポリシロキサン20490重量質量部、長鎖アルケンChevron社製AlphaOlefinC30HAを14934重量質量部、トルエン100重量質量部を導入し、95°Cにて加熱撹拌した。次いで、白金触媒を、Ptを基準として0002重量質量部加えて反応させた。SiH基消失を確認した後、反応器内の温度を140°Cに維持したまま減圧して低沸分トルエン等を溜去して、GPCからMw/Mn=2.4、白色ワックス状のオルガノポリシロキサンR1を得た。次に、別の反応器に、得られたオルガノポリシロキサンR129655重量質量部、アミノエチルアミノイソブチルジアルコキシメチルシランと水とで加水分解縮合して得られた下記式1及び下記式2の混合物345重量質量部を導入し、105°Cにて加熱撹拌した。その後、11NKOH水溶液を加えて、150°Cまで加熱して反応させた。14時間後、酢酸ナトリウムを0072重量質量部添加して中和後、減圧して低沸分を溜去して、オルガノポリシロキサン1を得た。オルガノポリシロキサン1は、灰色ワックス状、粘度25°Cは750000mPas以上、融点は約60°C、GPCからMw/Mn=2.3、アミノ基に由来する窒素原子含有率Nは018であった。[比較例1]<オルガノポリシロキサンR1の合成>[実施例1]において、途中で得られたオルガノポリシロキサンR1を比較例1とする。オルガノポリシロキサンR1は、白色ワックス状、GPCからMw/Mn=2.4、粘度25°Cは750000mPas以上、Nは0であった。[比較例2]<オルガノポリシロキサンR2の合成>反応器中に、平均組成式MH-D40-MHで表されるメチルハイドロジェンポリシロキサン26145重量質量部、長鎖アルケンChevron社製AlphaOlefinC30HAを8855重量質量部、キシレン350重量質量部を仕込み、95°Cにて加熱撹拌した。次いで、白金触媒を、Ptを基準として0002重量質量部加えて反応させた。SiH基消失を確認した後、反応器内の温度を140°Cに維持したまま減圧して低沸分キシレン等を溜去して、白色粘稠液体のオルガノポリシロキサンを得た。次に、別の反応器に、得られたオルガノポリシロキサン8360重量質量部、アミノエチルアミノプロピルジアルコキシメチルシランと水とで加水分解縮合して得られた、下記式3及び式4の混合物1320重量質量部を導入し、105°Cにて加熱撹拌した。その後、水酸化テトラメチルアンモニウムTMAHのシリコーン溶液を加えて反応させた。10時間後、150°Cにて1時間加熱した後、減圧して低沸分を溜去して、オルガノポリシロキサンR2を得た。オルガノポリシロキサンR2は、白色ワックス状、粘度25°Cは750000mPas以上、Nは020であった。[評価]実施例1のオルガノポリシロキサン1、長鎖アルキル基のみを有する比較例1のオルガノポリシロキサンR1、両末端に長鎖アルキル基を有する比較例2のアミノ変性オルガノポリシロキサンR2、公知のアミノ変性オルガノポリシロキサンFZ-4671アミノ変性オルガノポリシロキサンの32エマルション、及び、公知の高重合度ガム状オルガノポリシロキサンSGM36及びデカメチルペンタシクロシロキサンD5を2:8の重量質量比で混合した溶液を使用して、表1に示す成分処方の実施例2及び比較例3~6のヘアコンディショナー組成物を調製し、各組成物の化粧特性を評価した。なお、表1中、数値は重量質量部を示す。ヘアコンディショナーの製造方法1200mlビーカーに成分No1~4及びNo9~11を導入し、プロペラミキサーで撹拌下、80°Cで加熱溶解した。2別に、成分No5~7を80°Cで加熱溶解した。3撹拌下の2に1を添加して乳化した。43を撹拌しながら冷却し、40°C以下で成分No8を添加した。評価基準評価用毛髪として、市販の中国人毛束ビューラックス社製、30cm、4gを、室温で10分間ブリーチ処理した後、10ラウレス硫酸Na溶液で洗浄したものを用いた。10名のパネラーが、まず、WET時の使用効果として、評価対象の組成物03gを手の平に取って毛髪へ塗布した後、10回の手櫛で濯いでいる時の流水中でのすべり持続性、タオルドライ前の感触すべりを、次いで、DRY時の使用効果として、乾燥後のコンディショニング効果すべり、しっとり感、やわらかさを評価した。各パネラーにアンケートに回答してもらう形式にて、各評価項目が優れていると判断した場合には5点を、劣っていると判断した場合には1点を、中間については、2,3,4点を記入してもらい、その平均点を以て使用感の評価結果とした。表2に評価結果を示す。表1及び表2から明らかなように、実施例1の長鎖アルキル変性シリコーンアミノ変性シリコーン共重合体を用いた実施例2では、ブリーチ処理によりダメージを受けた毛髪であっても、すすぎ時等の適度なすべり、乾燥後のすべり、しっとり感を発揮することができた。特に、しっとり感とすべりを両立することで、既存技術で成しえなかったシルクのような感触を付与することができた。一方、長鎖アルキル基のみを有する比較例1のオルガノポリシロキサンR1のようにアミノ基を有しないオルガノポリシロキサンを使用した比較例3の場合は、全般に化粧特性が低下し、特に乾燥後のすべり、やわらかさが劣っていた。また、両末端にしか長鎖アルキル基を有しない比較例2のオルガノポリシロキサンR2を使用した比較例4の場合は、長鎖アルキル基の存在量が少ないため、やはり全般に化粧特性が低下し、しっとり感も劣っていた。そして、アミノ基のみを有し長鎖アルキル基を有しないシリコーンを使用する比較例5では、すべりはやや優れるものの、特に乾燥後のしっとり感が劣っていた。また、アミノ基も長鎖アルキル基も有さないシリコーンを使用する比較例6では、すべり持続性、すべり、しっとり感及びやわらかさのいずれも劣っていた。[実施例3]実施例1のオルガノポリシロキサン15重量質量部とジメチルオルガノポリシロキサン6cs東レダウコーニング社製SH2006cs20重量質量部を加熱して分散させた後、ポリオキシエチレントリデシルエーテルHLB105、第一工業製薬社製ノイゲンTDS505.5重量質量部とポリオキシエチレントリデシルエーテルHLB148、第一工業製薬社製ノイゲンTDS1203重量質量部を加えてディスパーによりよく撹拌して均一化させた。更にイオン交換水91.3重量質量部を徐々に加えながら乳化させた。導電性から連続相は水相であることが確認できた。これにより、乳白色の水中油型エマルジョンオルガノポリシロキサンエマルジョンE1を得た。[実施例4]更に、表3に示す組成の実施例4のヘアコンディショナーを調製し、上記評価基準に倣って化粧特性を官能評価した。なお、表3中、数値は重量質量部を示す。実施例4のヘアコンディショナーは、塗布時は滑らかな感触で伸ばしやすいものであった。また、すすぎ時にも滑らかなすべりが持続しながらも、ハリ感やコシ感を感じることができた。更に、乾燥後には、すべりとしっとり感が感じられ、シルクのような感触を感じることができた。ヘアコンディショナーの製造方法1200mlビーカーに成分No1~4を導入し、プロペラミキサーで撹拌下、80°Cで加熱溶解した。2別に、成分No5~7を80°Cで加熱溶解した。3撹拌下の2に1を添加して乳化した。43を撹拌しながら冷却し、40°C以下で成分No8及び9を添加した。以下、本発明の実施例として、本発明の化粧料の具体的な処方を以下に示す。ただし、本発明はこれらに限定されるものではない。これらの処方例において、オルガノポリシロキサン1は、本発明に係る他の変性シリコーン例えば、オルガノポリシロキサン1のシロキサン主鎖の重合度をより長くしたもの、アミノ含有基を増減させたもの、長鎖アルキル基の変性量を増減させたもの等で置換してもよく、また、本発明に係る変性シリコーンの2種以上の混合物で置換してもよい。処方例1W/O型乳液各成分名後の数値は重量質量部を表す。成分1.ジメチルポリシロキサン2cSt2.02.デカメチルシクロペンタシロキサン15.03.ポリエーテル変性シリコーン注15.04.イソオクタン酸セチル5.05.トリオクタノイン9.06.オルガノポリシロキサン1溶液注21.07.パラオキシ安息香酸エステル0.18.乳酸ナトリウム0.59.精製水残量注1DowCorning社製5200FormulationAid注2オルガノポリシロキサン1のデカメチルシクロペンタシロキサン溶液有効成分10重量製造手順工程1成分1~6を混合分散する。工程2工程1で得た組成物に成分7~9の混合物を加えて室温にて乳化し、容器に充填して製品を得る。なお、工程3の後に、更に、ジメチルシリコーン、分子鎖両末端ジメチルシラノール基封鎖ジメチルポリシロキサンジメチコノール、フェニル変性シリコーン、アミノ変性シリコーン、アミノポリエーテル共変性シリコーン、直鎖ブロックABn型ポリエーテル変性シリコーン、直鎖ブロックABn型アミノポリエーテル変性シリコーンの等の乳化物、シリコーンエラストマー粉体の水分散物、及び/又はポリエーテル変性シリコーン等の水溶性シリコーン油等を配合することで、それぞれの相乗効果が期待できる。処方例2W/O型乳液各成分名後の数値は重量質量部を表す。成分1.メチルトリメチコン12.02.ジメチルポリシロキサン6cSt7.03.オルガノポリシロキサン1溶液注15.04.スクワラン5.05.ジオクタン酸ネオペンチルグリコール3.06.α―モノオレイルグリセリルエーテル1.07.ポリエーテル変性シリコーン注22.08.ジステアリン酸アルミニウム塩0.29.硫酸マグネシウム0.710.グリセリン5.011.防腐剤適量12.精製水残量13.香料適量注1オルガノポリシロキサン1のデカメチルシクロペンタシロキサン溶液有効成分10重量注2東レダウコーニング社製ES-5612製造手順工程1成分1~8を混合する。工程2成分9~12を加熱溶解する。工程3工程1で得た組成物に、工程2で得た組成物を少しずつ加えて乳化し、冷却して成分13を加えて乳液を得る。処方例3O/W型乳液各成分名後の数値は重量質量部を表す。成分1.ステアリン酸0.82.自己乳化型モノステアリン酸グリセリン0.83.モノステアリン酸ポリエチレングリコール1.14.セトステアリルアルコール0.65.デカメチルシクロペンタシロキサン3.06.オルガノポリシロキサン1溶液注13.07.トリオクタノイン2.08.スクワラン2.09.パラオキシ安息香酸エステル0.110.フェノキシエタノール0.211.1,3-ブチレングリコール7.012.グリセリン5.013.カルボキシビニルポリマー0.0414.キサンタンガム0.0215.水酸化カリウム0.0416.精製水残量注1オルガノポリシロキサン1のデカメチルシクロペンタシロキサン溶液有効成分10重量製造手順工程1成分1~8を加熱溶解する。工程2成分9~16を加熱溶解する。工程3工程2で得た組成物に、工程1で得た組成物を少しずつ加えて乳化し、冷却する。処方例4スキンケアクリーム各成分名後の数値は重量質量部を表す。成分1.ステアリン酸2.02.セトステアリルアルコール1.83.モノステアリン酸グリセリン1.54.ステアリン酸ソルビタン0.55.モノオレイン酸ポリオキシエチレンソルビタン20EO0.56.流動パラフィン10.07.デカメチルシクロペンタシロキサン3.08.ジメチルポリシロキサン6cSt2.09.オルガノポリシロキサン1溶液注13.010.トリオクタン酸グリセリン3.011.トリエタノールアミン1.512.1,3-ブチレングリコール10.013.精製水残量注1オルガノポリシロキサン1のデカメチルシクロペンタシロキサン溶液有効成分10重量製造手順工程1成分1~10を加熱溶解する。工程2成分11~13を加熱溶解する。工程3工程1で得た組成物に、工程2で得た組成物を少しずつ加えて乳化し、冷却する。処方例5W/O型クリーム各成分名後の数値は重量質量部を表す。成分1.オルガノポリシロキサン1溶液注12.02.流動パラフィン13.53.スクワラン4.04.マカデミアナッツ油3.35.ポリエーテル変性シリコーン注22.26.クエン酸ナトリウム0.27.プロピレングリコール8.08.グリセリン3.09.防腐剤適量10.香料適量11.精製水60.8注1オルガノポリシロキサン1のデカメチルシクロペンタシロキサン溶液有効成分10重量注2DowCorning社製5200FormulationAid製造手順工程1成分1~5を混合する。工程2成分6~11を混合した後、工程1で得た組成物に加えて乳化する。処方例6W/O型クリーム各成分名後の数値は重量質量部を表す。成分1.ジメチコンクロスポリマー注13.02.オルガノポリシロキサン1溶液注22.03.流動パラフィン14.04.トリ-2-エチルヘキサン酸グリセリル1.05.マカデミアナッツ油5.06.ポリエーテル変性シリコーン注31.07.シリコーンエラストマー粉体注43.08.クエン酸ナトリウム0.29.プロピレングリコール8.010.グリセリン3.011.防腐剤適量12.香料適量13.精製水59.8注1DowCorning社製9011SiliconeElastomerBlend注2オルガノポリシロキサン1のデカメチルシクロペンタシロキサン溶液有効成分10重量注3東レダウコーニング社製FZ-2233注4東レダウコーニング社製トレフィルE-506S製造手順工程1成分1~7を混合する。工程2成分8~13を混合した後、工程1で得た組成物に加えて乳化する。処方例7O/W型クリーム各成分名後の数値は重量質量部を表す。成分1.オルガノポリシロキサン1溶液注13.52.デカメチルシクロペンタシロキサン10.03.ジメチルポリシロキサン6cSt18.04.ポリエーテル変性シリコーン注20.75.プロピレングリコール3.06.ポリアクリルアミド系混合物注30.87.キサンタンガム2水溶液8.08.防腐剤適量9.香料適量10.精製水42.5注1オルガノポリシロキサン1のデカメチルシクロペンタシロキサン溶液有効成分10重量注2東レダウコーニング社製SH3771M注3IC製セピゲル305製造手順工程1成分1~3を混合する。工程2成分4~10を混合する。工程3工程1で得た組成物を、工程2で得た組成物に加えて乳化する。処方例8W/O型リキッドファンデーション各成分名後の数値は重量質量部を表す。成分1.ポリエーテル変性シリコーン注110.02.デカメチルシクロペンタシロキサン18.03.オルガノポリシロキサン1溶液注28.04.ジメチコンクロスポリマー注34.05.2-エチルヘキサン酸エチルヘキシル5.06.オクチルシラン処理赤色酸化鉄0.17.オクチルシラン処理黄色酸化鉄0.68.マイカ3.59.オクチルシラン処理黒色酸化鉄0.0510.精製水残量11.ポリソルベート200.212.防腐剤0.513.キサンタンガム0.514.硫酸マグネシウム0.4注1DowCorning社製5200FormulationAid注2オルガノポリシロキサン1のデカメチルシクロペンタシロキサン溶液有効成分10重量注3DowCorning社製9040SiliconeElastomerBlend製造手順工程1成分1~9を混合分散する。工程2成分10~14を混合分散する。工程3工程2で得た組成物を、工程1で得た組成物に加えて乳化する。処方例9O/W型リキッドファンデーション各成分名後の数値は重量質量部を表す。成分1.ステアリン酸2.42.ノステアリン酸プロピレングリコール2.03.セチルアルコール0.24.液状ラノリン2.05.流動パラフィン1.06.オルガノポリシロキサン1溶液注12.07.ミリスチン酸イソプロピル8.58.精製水残量9.カルボキシメチルセルロースナトリウム0.210.ベントナイト0.511.ジプロピレングリコール4.012.トリエタノールアミン1.113.防腐剤適量14.酸化チタン8.015.マイカ4.016.着色顔料適量17.香料適量注1オルガノポリシロキサン1のデカメチルシクロペンタシロキサン溶液有効成分10重量製造手順工程1成分8~16を加熱して混合分散する。工程2成分1~7を加熱して混合する。工程3工程2で得た組成物を、工程1で得た組成物に加えて乳化し、成分17を加えて室温まで冷却する。処方例10W/O型サンスクリーン乳液各成分名後の数値は重量質量部を表す。成分1.パラメトキシケイ皮酸2-エチルヘキシル4.02.ジエチルアミノヒドロキシベンゾイル安息香酸ヘキシル1.03.シリコーン処理微粒子酸化チタン5.04.シリコーン処理微粒子酸化亜鉛9.05.スクワラン15.06.コハク酸ジオクチル5.07.オルガノポリシロキサン1溶液注15.08.ジメチルポリシロキサン2cSt10.09.デカメチルシクロペンタシロキサン8.010.デカメチルシクロペンタシロキサン/アクリレーツ/メタクリル酸ポリトリメチルシロキシコポリマー注22.011.ジイソステアリン酸グリセリン2.012.ポリエーテル変性シリコーン注30.513.有機変性モンモリロナイト0.514.精製水残量15.1,3-ブチレングリコール5.0注1オルガノポリシロキサン1のデカメチルシクロペンタシロキサン溶液有効成分10重量注2東レダウコーニング社製FA4001CMSiliconeAcrylate注3東レダウコーニング社製ES-5612製造手順工程1成分3,4を成分7~10と混合し、微粉砕する。工程2工程1で得た組成物を、成分1,2と5,6及び11~13を加熱して混合する。工程3成分14及び15の混合液を、工程2で得た組成物に徐々に加えて乳化する。処方例11W/O型サンスクリーン乳液各成分名後の数値は重量質量部を表す。成分1.微粒子酸化チタンスラリー10.0デカメチルシクロペンタシロキサン溶液固形分302.微粒子酸化亜鉛スラリー30.0デカメチルシクロペンタシロキサン溶液固形分353.パラメトキシケイ皮酸2-エチルヘキシル8.04.ジエチルアミノヒドロキシベンゾイル安息香酸ヘキシル2.05.オルガノポリシロキサン1溶液注14.06.カプリリルメチコン3.07.トリメチルシロキシケイ酸溶液7.58.ジメチルポリシロキサン6cSt4.59.ポリエーテル変性シリコーン注21.010.イソノナン酸イソデシル1.011.シリカ2.512.精製水残量13.防腐剤適量14.1,3-プロパンジオール2.015.アロエエキス1.0注1オルガノポリシロキサン1のジメチルポリシロキサン2cSt溶液有効成分10重量注2東レダウコーニング社製ES5612製造手順工程1成分1~10を混合分散する。工程2成分11~15を混合する。工程3工程1で得た組成物に、工程2で得た組成物を添加して乳化する。処方例12O/W型サンスクリーンクリーム各成分名後の数値は重量質量部を表す。成分1.ポリエーテル変性シリコーン混合物注110.02.トリPOEラウリルエーテルリン酸ナトリウム0.053.ジエチルアミノヒドロキシベンゾイル安息香酸ヘキシル2.04.パラメトキシケイ皮酸2-エチルヘキシル6.05.オルガノポリシロキサン1溶液注23.06.ジメチルポリシロキサン6cSt2.07.フェニルトリメチコン2.08.カルボマー2質量水溶液22.59.精製水残量10.水酸化ナトリウム1質量水溶液10.511.ポリオキシプロピレンメチルグルコシド0.412.エタノール2.013.1,3-ブチレングリコール5.014.グリセリン5.015.防腐剤適量16.ジメチコン/ビニルジメチコンクロスポリマー注32.5注1東レダウコーニング社製FB-2540注2オルガノポリシロキサン1のジメチルポリシロキサン2cSt溶液有効成分10重量注3東レダウコーニング社製BY29129製造手順工程1成分8~15を混合する。工程2成分1~7を混合する。工程3工程1で得た組成物に、工程2で得た組成物を添加して乳化する。工程4工程3で得た組成物に成分16を加えて攪拌混合する。処方例13アイシャドウ各成分名後の数値は重量質量部を表す。成分1.セリサイト40.02.マイカ10.03.タルク残量4.酸化チタン10.05.微粒子酸化チタン5.06.ステアリン酸マグネシウム3.07.顔料適量8.オクチルドデカノール3.09.ジメチルポリシロキサン6cSt4.010.オルガノポリシロキサン1溶液注13.011.防腐剤適量12.香料適量注1オルガノポリシロキサン1のジメチルポリシロキサン6cSt溶液有効成分10重量製造手順工程1成分8~11を混合する。工程2成分1~7を混合する。工程3工程2で得た組成物に、工程1で得た組成物を添加して混合する。工程4工程3で得た組成物に成分12を加えて攪拌混合する。処方例14アイライナー各成分名後の数値は重量質量部を表す。成分1.オルガノポリシロキサン1溶液注18.02.デカメチルシクロペンタシロキサン10.03.ジメチルポリシロキサン6cSt5.04.カプリリルメチコン4.05.ホホバ油2.06.ポリエーテル変性シリコーン注21.07.シリコーン処理黒酸化鉄20.08.エタノール5.09.防腐剤適量10.精製水残量注1オルガノポリシロキサン1のジメチルポリシロキサン2cSt溶液有効成分10重量注2東レダウコーニング社製ES-5612製造手順工程1成分1~5を加温混合し、成分6を添加して分散する。工程2成分7~9を混合する。工程3工程1で得た組成物に、工程2で得た組成物を加えて均一にし加温する。工程4工程3で得た組成物に成分10を加えて攪拌混合する。処方例15保湿クリーム各成分名後の数値は重量質量部を表す。成分1.オルガノポリシロキサン1溶液注15.02.デカメチルシクロペンタシロキサン5.03.フェニルトリメチコン3.04.流動パラフィン5.05.テトラ-2-エチルヘキサン酸ペンタエリスリトール3.06.2-エチルヘキサン酸セチル5.07.ポリエーテル変性シリコーン注21.08.シリコーンエラストマー粉体注32.59.疎水化シリカ2.010.ステアリン酸亜鉛2.011.ビタミンEアセテート3.012.ポリエチレングリコール4001.013.乳酸ナトリウム1.014.1,3-ブチレングリコール5.015.防腐剤適量16.香料適量17.精製水残量注1オルガノポリシロキサン1のジメチルポリシロキサン2cSt溶液有効成分10重量注2東レダウコーニング社製ES-5612注3東レダウコーニング社製トレフィルE-506S製造手順工程1成分1~7及び成分10~11を均一に混合し、成分8~9を添加して均一に分散する。工程2成分12~15及び成分17を加えて溶解する。工程3工程2で得た組成物を、工程1で得た組成物に徐々に添加して乳化し、冷却する。工程4工程3で得た組成物に成分16を加えて攪拌混合する。処方例16アフターシェーブクリーム各成分名後の数値は重量質量部を表す。成分1.オルガノポリシロキサン1溶液注115.02.デカメチルシクロペンタシロキサン20.03.ポリエーテル変性シリコーン注23.04.ポリエーテル変性シリコーン注35.05.ポリエチレングリコール4005.06.L-グルタミン酸ナトリウム2.07.アラントイン0.18.アロエ抽出物適量9.防腐剤適量10.酸化防止剤適量11.香料適量12.精製水残量注1オルガノポリシロキサン1のデカメチルシクロペンタシロキサン溶液有効成分10重量注2東レダウコーニング社製ES-5612注3DowCorning社製5200FormulationAid製造手順工程1成分1~5及び成分11~12を加熱混合する。工程2成分6~10を加熱混合する。工程3工程1で得た組成物に、工程2で得た組成物を徐々に添加して乳化する。処方例17口紅各成分名後の数値は重量質量部を表す。成分1.マイクロクリスタリンワックス10.02.パラフィンワックス15.03.カルナウバワックス5.04.ワセリン5.05.リンゴ酸ジイソステアリル7.06.トリイソステアリン酸グリセリル11.57.ジカプリン酸プロピレングリコール7.08.ステアリン酸イヌリン注12.09.オルガノポリシロキサン1溶液注23.010.デカメチルシクロペンタシロキサン10.011.デカメチルシクロペンタシロキサン/アクリレーツ/メタクリル酸ポリトリメチルシロキシコポリマー注33.012.トリメチルシロキシケイ酸のジメチルポリシロキサン2.0100mm2/s溶液有効成分33注413.赤色201号1.014.赤色202号1.015.黄色4号2.016.酸化チタン4.017.黒酸化鉄0.518.酸化鉄雲母チタン3.019.雲母チタン2.020.精製水5.021.1,3-ブチレングリコール1.022.防腐剤適量23.香料適量注1千葉製粉社製レオパールISL2注2オルガノポリシロキサン1のジメチルポリシロキサン2cSt溶液有効成分10重量注3東レダウコーニング社製FA4001CMSiliconeAcrylate注4DowCorning社製DC593製造手順工程1成分1~19を加熱して混合溶解する。工程2成分20~22を混合する。工程3工程1で得た組成物に、工程2で得た組成物を添加して混合する。工程4工程3で得た組成物に成分23を添加して密閉容器に充填する。処方例18リップグロス各成分名後の数値は重量質量部を表す。成分1.オルガノポリシロキサン1溶液注13.02.カプリリルメチコン4.03.無水ケイ酸平均一次粒子径10nm1.54.リンゴ酸ジイソステアリル15.05.ステアリルアルコール4.06.メチルトリメチコン2.07.フェニルトリメチコン4.08.重質流動イソパラフィン残量9.トリメチルペンタフェニルトリシロキサン1.010.スクワラン9.011.ヒマワリ油5.012.トリカプリリルグリセリル=トリカプリン酸グリセリル5.013.ワセリン5.014.マイクロクリスタリンワックス2.015.赤色202号0.816.雲母チタン3.0注1オルガノポリシロキサン1のジメチルポリシロキサン2cSt溶液有効成分10重量製造手順工程1成分1~16を加熱混合し、容器に充填した後、冷却する。処方例19リップグロス各成分名後の数値は重量質量部を表す。成分1.ポリアミド変性シリコーン注119.02.オルガノポリシロキサン1溶液注210.03.メチルフェニル変性シリコーン28.04.イソノナン酸イソノニル38.05.トリオクタノイン2.06.雲母チタン3.0注1DowCorning社製2-8178gellant注2オルガノポリシロキサン1のジメチルポリシロキサン2cSt溶液有効成分10重量製造手順工程1成分1~6を加熱混合し、容器に充填した後、冷却する。処方例20マスカラ各成分名後の数値は重量質量部を表す。成分1.パラフィンワックス5.02.軽質流動イソパラフィン残量3.カプリリルメチコン0.54.オルガノポリシロキサン10.55.トリオクタノイン13.06.デカメチルシクロペンタシロキサン20.07.ステアリン酸イヌリン5.08.ジメチコンクロスポリマー注10.09.フッ素化合物表面処理黒酸化鉄6.010.ショ糖脂肪酸エステル4.011.ミツロウ5.012.ロジン酸ペンタエリスリット5.013.防腐剤適量14.精製水5.0注DowCorning社製9040SiliconeElastomerBlend製造手順工程1成分1~12を加熱して混合分散した後、成分13~14の混合物を添加して乳化し、容器に充填する。処方例21クレンジングクリーム各成分名後の数値は重量質量部を表す。成分1.アクリル酸-メタクリル酸アルキル共重合体注0.252.水酸化ナトリウム1水溶液7.03.ジプロピレングリコール5.04.グリセリン15.05.精製水残量6.ショ糖脂肪酸エステル0.57.ポリオキシエチレンヤシ油脂肪酸モノエタノールアミド2E.O.0.58.酢酸トコフェロール0.19.防腐剤適量10.香料適量11.エタノール4.512.オルガノポリシロキサン10.113.デカメチルシクロペンタシロキサン0.4注ペミュレンTR-1日本ルーブリゾール社製製造手順工程1成分1~5を混合する。工程2成分6~13を均一に混合溶解する工程3工程1で得られた混合物に工程2で得られた混合物を添加し、混合する。処方例22メーキャップリムーバー各成分名後の数値は重量質量部を表す。成分1.アクリル酸-メタクリル酸アルキル共重合体注0.12.トリエタノールアミン0.053.メチルトリメチコン7.04.スクワラン1.05.オルガノポリシロキサン10.16.デカメチルシクロペンタシロキサン1.97.ビタミンEアセテート0.28.ポリエーテル変性シリコーン0.59.ヒアルロン酸ナトリウム1.010.エデト酸二ナトリウム0.111.プロピレングリコール7.012.フェノキシエタノール適量13.精製水残量注ペミュレンTR-1日本ルーブリゾール社製製造手順工程1成分1~2及び成分8~13を均一に混合し、成分3~7を混合したものを加え、乳化する。処方例23下地クリーム各成分名後の数値は重量質量部を表す。成分1.ジメチルポリシロキサン2cSt2.02.デカメチルシクロペンタシロキサン10.03.ポリエーテル変性シリコーン注13.04.イソオクタン酸セチル5.05.オルガノポリシロキサン10.16.デカメチルシクロペンタシロキサン4.97.パラメトキシケイ皮酸2-エチルヘキシル2.08.シリコーンエラストマー注24.09.有機変性ベントナイト0.510.硫酸バリウム2.011.タルク1.012.ナイロンパウダー3.013.防腐剤適量14.キサンタンガム0.115.L-アスコルビン酸リン酸エステルマグネシウム0.316.精製水残量注1東レダウコーニング社製ES-5612注2DowCorning社製9045SiliconeElastomerBlend製造手順工程1成分1~12を混合分散する。工程2工程1で得た組成物に、成分13~16の混合物を加えて室温にて乳化する。処方例24制汗剤各成分名後の数値は重量質量部を表す。成分1.シリコーンエラストマー注120.02.ジメチコンクロスポリマー注220.03.オルガノポリシロキサン10.54.デカメチルシクロペンタシロキサン25.55.アルミニウムジルコニウム四塩化水和物20.06.ジメチルポリシロキサン6cSt14.0注1DowCorning社製9045SiliconeElastomerBlend注2DowCorning社製9011SiliconeElastomerBlend製造手順工程1成分1~4及び成分6を混合する。工程2成分5を、工程1で得た組成物に加え、混合分散する。処方例25シャンプー各成分名後の数値は重量質量部を表す。成分1.精製水残量2.ポリクオタニウム-100.33.EDTA-2Na0.14.グリセリン1.55.ラウレス硫酸Na27水溶液30.06.ラウレス-6カルボン酸Na24水溶液10.07.コカミドプロピルベタイン、NaCl30水溶液10.08.ポリクオタニウム-70.279.防腐剤適量10.香料適量11.コカミドMEA2.012.オルガノポリシロキサン1の乳化物注0.513.クエン酸適量注オルガノポリシロキサン1とジメチルポリシロキサン6cStとを1/4重量比で混合し、更に、固形分25重量となるように乳化したO/W乳化物。製造手順工程1成分1~4を加温し、混合溶解する。工程2工程1で得た組成物に成分5~7を添加する。工程3工程2で得た組成物を冷却し、成分8~12を添加する。なお、必要に応じて、成分13を添加し、pHを調製する。なお、工程3の後に、更に、ジメチルシリコーン、分子鎖両末端ジメチルシラノール基封鎖ジメチルポリシロキサンジメチコノール、フェニル変性シリコーン、アミノ変性シリコーン、アミノポリエーテル共変性シリコーン、直鎖ブロックABn型ポリエーテル変性シリコーン、直鎖ブロックABn型アミノポリエーテル変性シリコーンの等の乳化物、シリコーンエラストマー粉体の水分散物、及び/又はポリエーテル変性シリコーン等の水溶性シリコーン油等を配合することで、それぞれの相乗効果が期待できる。処方例26コンディショナー各成分名後の数値は重量質量部を表す。成分1.ステアリルトモニウムクロリド1.442.セチルアルコール2.43.オクチルドデカノール0.54.エチルヘキサン酸セチル0.65.スクワラン0.26.精製水残量7.グリセリン2.08.防腐剤適量9.香料適量10.オルガノポリシロキサン1の乳化物注3.011.クエン酸適量注オルガノポリシロキサン1とジメチルポリシロキサン6cStとを1/4重量比で混合し、更に、固形分25重量となるように乳化したO/W乳化物。製造手順工程1成分1~5を加温し、混合溶解する。工程2成分6~7を加温し、混合溶解する。工程3工程1で得た組成物に工程2で得た組成物を添加し、乳化する。工程4工程3で得た組成物を冷却し、成分8~10を添加する。なお、必要に応じて、成分11を添加する。なお、工程4の後に、更に、ジメチルシリコーン、分子鎖両末端ジメチルシラノール基封鎖ジメチルポリシロキサンジメチコノール、フェニル変性シリコーン、アミノ変性シリコーン、アミノポリエーテル共変性シリコーン、直鎖ブロックABn型ポリエーテル変性シリコーン、直鎖ブロックABn型アミノポリエーテル変性シリコーンの等の乳化物、シリコーンエラストマー粉体の水分散物、及び/又はポリエーテル変性シリコーン等の水溶性シリコーン油等を配合することで、それぞれの相乗効果が期待できる。処方例27ヘアトリートメントリンスタイプ各成分名後の数値は重量質量部を表す。成分1.セチルアルコール5.62.ミネラルオイル1.03.ステアルトリモニウムクロリド1.24.ベヘントリモニウムクロリド0.645.シクロペンタシロキサン2.06.ジメチコン2cSt1.07.ジメチコン5,000cSt1.08.フェニルメチコン2.09.グリセリン2.010.EDTA-2Na0.111.精製水残量12.パンテノール0.113.トコフェロール0.0414.リシンHCl0.0215.グリシン0.0216.ヒスチジン0.0217.オルガノポリシロキサン10.518.防腐剤適量19.香料適量製造手順工程1成分1~8を加温し、混合溶解する。工程2成分9~11を加温し、混合溶解する。工程3工程1で得た組成物に工程2で得た組成物を添加し、乳化する。工程4工程3で得た組成物を冷却し、成分12~19を添加する。また、工程1において、成分1~8に加え、更に、分子鎖両末端ジメチルシラノール基封鎖ジメチルポリシロキサンジメチコノール、アミノ変性シリコーン、アミノポリエーテル共変性シリコーン、直鎖ブロックABn型ポリエーテル変性シリコーン、直鎖ブロックABn型アミノポリエーテル変性シリコーン等を配合することで、それぞれの相乗効果が期待できる。処方例28ヘアトリートメントリーブオンタイプ各成分名後の数値は重量質量部を表す。成分1.セチルアルコール4.02.ミネラルオイル1.03.ステアルトリモニウムクロリド1.04.ベヘントリモニウムクロリド0.25.シクロペンタシロキサン1.26.ジメチコン2cSt0.67.ジメチコン5,000cSt0.68.フェニルメチコン1.210.グリセリン2.011.EDTA-2Na0.112.精製水残量13.パンテノール0.114.トコフェロール0.0415.リシンHCl0.0216.グリシン0.0217.ヒスチジン0.0218.オルガノポリシロキサン10.319.防腐剤適量20.香料適量製造手順工程1成分1~8を加温し、混合溶解する。工程2成分9~11を加温し、混合溶解する。工程3工程1で得た組成物に工程2で得た組成物を添加し、乳化する。工程4工程3で得た組成物を冷却し、成分12~20を添加する。また、工程1において、成分1~9に加え、更に、分子鎖両末端ジメチルシラノール基封鎖ジメチルポリシロキサンジメチコノール、アミノ変性シリコーン、アミノポリエーテル共変性シリコーン、直鎖ブロックABn型ポリエーテル変性シリコーン、直鎖ブロックABn型アミノポリエーテル変性シリコーン等を配合することで、それぞれの相乗効果が期待できる。処方例29ヘアミスト各成分名後の数値は重量質量部を表す。成分1.精製水残量2.ソルビトール0.63.クレアチン0.24.尿素1.05.1,3-ブチレングリコール2.06.防腐剤適量7.エタノール15.08.PCAイソステアリン酸グリセレス-250.59.香料適量10.PEG/PPG-30/10ジメチコン、DPG注1.011.オルガノポリシロキサン11.012.シクロヘキサンジカルボン酸ビスエトキシジグリコール2.013.塩化ヒドロキシプロピルトリモニウムデンプン1.0注東レダウコーニング社製BY25-338製造手順工程1成分1~6を混合溶解する。工程2成分7~10を混合溶解する。工程3工程1で得た組成物に工程2で得た組成部を添加し、可溶化する。工程4工程3で得た組成物に成分11~13を添加し、混合溶解する。処方例30ヘアフォーム各成分名後の数値は重量質量部を表す。原液成分1.ポリビニルピロリドン酢酸ビニル共重合体5.02.ビニルピロリドンN,N-ジメチルアミノエチルメタクリル酸共重合体ジエチル硫酸塩0.53.フェニルトリメチコン2.04.オルガノポリシロキサン11.05.エタノール12.06.防腐剤適量7.香料適量8.精製水残量充填処方9.原液95.010液化石油ガスLPG5.0製造手順工程1成分1~8を混合溶解する。工程2工程1で得た組成物原液を容器缶に充填し、バルブ装着後、成分10を充填する。また、工程1において、成分1~8に加え、皮膜形成剤としてアクリレーツ/メタクリル酸ポリトリメチルシロキシコポリマー例:東レダウコーニング社製FA4001CM30デカメチルシクロペンタシロキサン溶液を配合してもよい。処方例31ヘアスプレー各成分名後の数値は重量質量部を表す。原液成分1.エチルアルコール残量2.アクリル樹脂アルカノールアミン液有効成分507.03.セチルアルコール0.14.オルガノポリシロキサン10.55.香料適量充填処方6.原液50.07.ジメチルエーテル50.0製造手順工程1成分1に成分2~5を添加し、混合溶解する。工程2工程1で得た組成物をろ過する。工程3工程2で得た組成物原液を容器缶に充填し、バルブ装着後、成分7を充填する。処方例32ヘアワックス各成分名後の数値は重量質量部を表す。成分1.コハク酸ジエチルヘキシル10.02.スクワラン1.03.シア脂1.04.オルガノポリシロキサン12.05.キャンデリラロウ5.56.マイクロクリスタリンワックス6.07.カルナバロウ6.08.セテス-66.09.セテスー106.010.ステアリン酸グリセリルSE石鹸不純物1.511.ヒドロキシステアリン酸4.512.精製水残量13.1,3-ブチレングリコール3.014.水酸化Na適量15.PEG-90M適量16.防腐剤適量製造手順工程1成分1~11を加温し、混合溶解する。工程2成分12~14を加温し、混合溶解する。工程3工程1で得た組成物に工程2で得た組成物を添加し、乳化する。工程4工程3で得た組成物に成分15~16を、加温下に順次添加する。処方例33ヘアクリーム各成分名後の数値は重量質量部を表す。成分1.ワセリン4.02.エチルヘキサン酸セチル3.03.オルガノポリシロキサン1溶液注2.04.ジメチコン350cSt1.05.PEG-40水添ヒマシ油1.06.ポリアクリルアミド1.07.精製水残量8.グリセリン3.09.ヒドロキシエチルセルロース0.110.エタノール3.011.防腐剤適量注オルガノポリシロキサン1のデカメチルシクロペンタシロキサン溶液有効成分10重量製造手順工程1成分1~5を加温し、混合溶解する。工程2成分6~9を加温し、混合溶解する。工程3工程2で得た組成物を添加し乳化する。工程4工程3で得た組成物に成分10~11を順次添加する。また、工程1において、成分1~5に加え、更に、ジメチルシリコーン、分子鎖両末端ジメチルシラノール基封鎖ジメチルポリシロキサンジメチコノール、フェニル変性シリコーン、アミノ変性シリコーン、アミノポリエーテル共変性シリコーン、直鎖ブロックABn型ポリエーテル変性シリコーン、直鎖ブロックABn型アミノポリエーテル変性シリコーン等を配合することで、それぞれの相乗効果が期待できる。処方例34ヘアローション各成分名後の数値は重量質量部を表す。成分1.カルボマー0.42.ヒドロキシエチルセルロース0.13.PEG-61.54.精製水残量5.エタノール3.56.PEG-40水添ヒマシ油0.57.トリラウレス-4リン酸0.18.エチルヘキサン酸セチル2.09.オルガノポリシロキサン1の乳化物注11.210.ジメチコンの乳化物注22.511.防腐剤適量12.水酸化Na適量注1オルガノポリシロキサン1とジメチルポリシロキサン2cStとを1/9重量比で混合し、更に、固形分30重量となるように乳化したO/W乳化物。注2東レダウコーニング社製、FZ-4150有効成分30重量製造手順工程1成分1~4を加温し、混合溶解する。工程2成分5~7を加温し、混合溶解する。工程3工程1で得た組成物に工程2で得た組成物を添加し、乳化する。工程4工程3で得た組成物に成分8~12を添加する。また、工程4において、成分8~12に加え、更に、ジメチルシリコーン、分子鎖両末端ジメチルシラノール基封鎖ジメチルポリシロキサンジメチコノール、フェニル変性シリコーン、アミノ変性シリコーン、アミノポリエーテル共変性シリコーン、直鎖ブロックABn型ポリエーテル変性シリコーン、直鎖ブロックABn型アミノポリエーテル変性シリコーンの等の乳化物、シリコーンエラストマー粉体の水分散物、ポリエーテル変性シリコーン等の水溶性シリコーン油等を配合することで、それぞれの相乗効果が期待できる。処方例35ヘアオイル各成分名後の数値は重量質量部を表す。成分1.ジメチコンのシクロペンタシロキサン溶液注残量2.オルガノポリシロキサン13.03.ジメチコン350cSt2.04.デカメチルシクロペンタシロキサン28.0注東レダウコーニング社製、BY11-003製造手順工程1成分1~4を適宜加温し、混合溶解する。処方例36ヘアカラー酸化タイプ各成分名後の数値は重量質量部を表す。第1剤成分1.ステアレス-23.02.ステアレス-212.03.PPG-15ステアリル5.04.セトステアリルアルコール4.05.ベヘニルアルコール2.06.オルガノポリシロキサン12.07.塩化ベヘニルトリメチルアンモニウム0.88.精製水残量9.EDTA-2Na0.510.無水亜硫酸Na0.511.アスコルビン酸Na0.112.1,3-ブチレングリコール3.013.パラフェニレンジアミン0.2514.パラアミノフェノール0.115.メタアミノフェノール0.0516.ポリクオタニウム-390.317.炭酸水素アンモニウム2.018.強アンモニア水5.0製造手順工程1成分1~7を加温して、混合溶解する。工程2成分8~15を加温して、混合溶解する。工程3工程2で得た組成物に工程1で得た組成物を添加し、乳化する。工程4工程3で得た組成物に成分16~18を順次添加する。第2剤成分1.セトステアリルアルコール4.52.ラウリル硫酸Na0.53.防腐剤適量4.エチドロン酸0.15.リン酸水素二Na0.36.精製水残量7.過酸化水素水35水溶液17.148.リン酸適量製造手順工程1成分1を加温溶解する。工程2成分2~6を加温し、混合溶解する。工程3工程2で得た組成物に工程1で得た成分を添加し、乳化する。工程4工程3で得た組成物を冷却し、成分7と、必要に応じて成分8を添加する。処方例37ヘアマニキュア各成分名後の数値は重量質量部を表す。成分1.黒色401号0.42.紫色401号0.13.橙色205号0.34.ベンジルアルコール5.05.クエン酸0.56.ヒドロキシエチルセルロース2.07.塩化ステアリルトリメチルアンモニウム0.58.PEG-40水添ヒマシ油0.59.オルガノポリシロキサン11.010.エタノール10.011.防腐剤適量12.香料適量13.精製水残量14.クエン酸ナトリウム適量製造手順工程1成分1~13を混合溶解する。工程2工程1で得た組成物に成分14を加えて、pHを調整する。処方例38パーマ各成分名後の数値は重量質量部を表す。第1剤成分1.EDTA-2Na0.12.エチドロン酸0.13.防腐剤適量4.精製水残量5.PEG-40水添ヒマシ油0.66.香料0.37.チオグリコール酸アンモニウム50水溶液13.08.強アンモニア水1.09.モノエタノールアミン1.210.炭酸水素アンモニウム2.011.オルガノポリシロキサン1の乳化物注0.512.リン酸適量注オルガノポリシロキサン1とジメチルポリシロキサン6cStとを1/4重量比で混合し、更に、固形分25重量となるように乳化したO/W乳化物。製造手順工程1成分1~4を適宜加温し、混合溶解する。工程2成分5~6を加温し、混合溶解する。工程3工程2で得た組成物に、成分7~11を順次添加する。必要に応じて成分12を添加する。第2剤成分1.ポリクオタニウム-100.42.EDTA-2Na0.13.防腐剤適量4.リン酸二水素Na0.055.リン酸水素二Na0.56.精製水残量7.臭素酸Na8.08.pH調整剤適量製造手順工程1成分1~6を適宜加温し、混合溶解する。工程2工程1で得た組成物に成分7を添加する。必要に応じて成分8を添加する。"